(57)【特許請求の範囲】
【請求項１】
着色剤が樹脂中に溶融混練により高度に分散された、着色剤が高濃度のマスターバッチ、該マスターバッチで用いた樹脂と同じか異なる樹脂、及び、離型剤及び／または帯電制御剤を含むトナー材料を、前記それぞれの樹脂が溶解もしくは膨潤可能な有機溶媒に溶解／又は分散し、これを水性媒体中に乳化分散させた後、凝集させることによって得られる電子写真用トナー。
【請求項２】
着色剤が樹脂中に溶融混練により高度に分散された、着色剤が高濃度のマスターバッチ、該マスターバッチを作成した樹脂と同一又は異なる樹脂、及び、離型剤及び／または、帯電制御剤を含むトナー材料を溶融混練し、それぞれの樹脂が溶解可能な有機溶媒に溶解／又は分散し、これを水性媒体中に乳化分散させた後、有機溶媒を除去することによって得られることを特徴とする電子写真用トナー。
【請求項３】
結着樹脂にポリエステル樹脂が含まれることを特徴とする請求項１又は２に記載の電子写真用トナー。
【請求項４】
結着樹脂にポリオール樹脂が含まれることを特徴とする請求項１又は２に記載の電子写真用トナー。
【請求項５】
結着樹脂にスチレン−アクリル共重合体樹脂が含まれることを特徴とする請求項２に記載の電子写真用トナー。
【請求項６】
結着樹脂および着色剤を含むトナー材料を溶融混練し、結着樹脂が溶解もしくは膨潤可能な有機溶媒に溶解／又は分散し、これを水性媒体中に乳化分散させた後、ワックス微粒子の分散液の存在下で凝集させることによって得られることを特徴とする請求項１に記載の電子写真用トナー。
【請求項７】
結着樹脂および着色剤を含むトナー材料を溶融混練し、樹脂が溶解もしくは膨潤可能な有機溶媒に溶解／又は分散し、これを水性媒体中に乳化分散させた後、樹脂微粒子の存在下で凝集させることによって得られることを特徴とする請求項１に記載の電子写真用トナー。
【請求項８】
結着樹脂および着色剤を含むトナー材料を溶融混練し、結着樹脂が溶解もしくは膨潤可能な有機溶媒に溶解／又は分散し、これを水性媒体中に乳化分散させた後に有機溶媒を除去し、凝集させることを特徴とする請求項１に記載の電子写真用トナーの製造方法。
【請求項９】
結着樹脂およびイエロー、マゼンタ、シアン、ブラック用の着色剤を含むトナー材料を溶融混練し、結着樹脂が溶解もしくは膨潤可能な有機溶媒に溶解／又は分散し、これを水性媒体中に乳化分散させた後、凝集させることによって得られることを特徴とする請求項１に記載の電子写真用トナー。
【請求項１０】
結着樹脂およびイエロー、マゼンタ、シアン、ブラック用の着色剤を含むトナー材料を溶融混練し、結着樹脂が溶解もしくは膨潤可能な有機溶媒に溶解／又は分散し、これを水性媒体中に乳化分散させた後に有機溶媒を除去し、凝集させることを特徴とする請求項１に記載の電子写真用トナーの製造方法。
【請求項１１】
静電荷像担持体上の静電荷像を静電荷像現像用現像剤により現像してトナー像を形成し、静電荷像担持体表面に転写材を介し、接触または非接触の転写手段により該トナー像を該転写材に静電転写する電子写真記録装置に用いる電子写真現像装置に用いる現像剤が、磁性粒子からなるキャリアと結着樹脂および着色剤を含むトナー材料を溶融混練し、結着樹脂が溶解もしくは膨潤可能な有機溶媒に溶解／又は分散し、これを水性媒体中に乳化分散させた後、凝集させることによって得られる電子写真用トナーからなる二成分系の現像剤であることを特徴とする請求項１に記載の電子写真現像装置。
【請求項１２】
静電荷像担持体上の多色に分割された静電荷像を複数の多色からなる静電荷像現像用現像剤により現像してトナー像を形成し、静電荷像担持体表面に転写材を介し、接触または非接触の転写手段により該トナー像を該転写材に多数回もしくは一括して静電転写する電子写真記録装置に用いる電子写真現像装置に用いる現像剤が、磁性粒子からなるキャリアと結着樹脂および着色剤を含むトナー材料を溶融混練し、結着樹脂が溶解もしくは膨潤可能な有機溶媒に溶解／又は分散し、これを水性媒体中に乳化分散させた後、凝集させることによって得られる電子写真用トナーからなる二成分系の現像剤であることを特徴とする請求項１に記載の電子写真現像装置。
【請求項１３】
現像ロールおよび該現像ロール上に供給する現像剤の層厚を均一に規制する現像ブレードを備えた複数の多色現像装置によって、静電荷像担持体上に形成された多色に分割された静電潜像をそれぞれの色に対応する現像剤により現像し、静電荷像担持体表面に転写材を介し、接触または非接触の転写手段により該トナー像を該転写材に多数回もしくは一括して静電転写する電子写真記録装置に用いる現像剤が、結着樹脂および着色剤を含むトナー材料を溶融混練し、結着樹脂が溶解もしくは膨潤可能な有機溶媒に溶解／又は分散し、これを水性媒体中に乳化分散させた後、凝集させることによって得られる電子写真用トナーからなる一成分系の現像剤であることを特徴とする請求項１に記載の電子写真現像装置。
【発明の詳細な説明】
【０００１】
【産業上の利用分野】
本発明は、電子写真、静電記録、静電印刷等に於ける静電荷像を現像するための現像剤に使用されるトナー及び該トナーを使用する電子写真現像装置に関する。更に詳しくは、直接または間接電子写真現像方式を用いた複写機、レーザープリンター、及び普通紙ファックス等に使用される電子写真用トナー、電子写真用現像剤及び電子写真現像装置に関する。更に、直接または間接電子写真多色現像方式を用いたフルカラー複写機、フルカラーレーザープリンター、及びフルカラー普通紙ファックス等に使用される電子写真用トナー、電子写真用現像剤及び電子写真現像装置に関する。
【０００２】
【従来の技術】
電子写真、静電記録、静電印刷等に於いて使用される現像剤は、その現像工程において、例えば、静電荷像が形成されている感光体等の像担持体に一旦付着され、次に転写工程において感光体から転写紙等の転写媒体に転写された後、定着工程において紙面に定着される。その際、潜像保持面上に形成される静電荷像を現像するための現像剤として、キャリアとトナーから成る二成分系現像剤、及びキャリアを必要としない一成分系現像剤（磁性トナー、非磁性トナー）が知られている。
【０００３】
高品位、高画質の画像を得るためには、トナーの粒子径を小さくしたり、その粒度分布を狭くしたりすることにより改良が図られているが、通常の混練、粉砕法による製造方法ではその粒子形状が不定形であり、機械内部では現像部内でのキャリアとの攪拌や、一成分系現像剤として用いる場合は、現像ローラとトナー供給ローラ、層厚規制ブレードや摩擦帯電ブレードなどとによる接触ストレスによりさらにトナーが粉砕され、極微粒子が発生したり、流動化剤がトナー表面に埋め込まれるために画像品質が低下するという現象が発生している。また、その形状ゆえに粉体としての流動性が悪く、多量の流動化を必要としたり、トナーボトル内への充填率が低く、コンパクト化への阻害要因となっている。
【０００４】
さらに、フルカラー画像を作成するために多色トナーより形成された画像の感光体から転写媒体や紙への転写プロセスも複雑になってきており、粉砕トナーのような不定形の形状による転写性の悪さから、転写された画像のぬけやそれを補うためトナー消費量が多いなどの問題が発生している。
【０００５】
従って、さらなる転写効率の向上により、トナーの消費量を減少させて画像のぬけのない高品位の画像を得たり、ランニングコストを低減させたいという要求も高まっている。転写効率が非常に良いならば、感光体や転写媒体から未転写トナーを取り除くためのクリーニングユニットが必要なくなり、機器の小型化、低コスト化が図れ、廃棄トナーもなくなるというメリットも同時に有しているが、実際には、感光体や中間転写媒体から完全にトナーを転写することは困難であり、クリーナを用いて回収、再利用しているが、球状のトナーであるとクリーナによる回収が非常に困難であった。このような球状と不定形の形状効果の欠点を補完するために球形からやや歪んだ形状の種々のトナー製造法が考案されている。
【０００６】
これに対し、微粒子を凝集させて不定形粒子からなる凝集体を形成させ、その後、微粒子同士を融合させる方法が提案されている。微粒子として乳化重合で得られた微粒子を用いる場合、樹脂材料としてはラジカル重合性のスチレンやアクリル、メタクリルモノマーなどからなる樹脂を用いなければならない。しかし、トナーとしての透明性、定着されたトナーの可とう性、転写媒体との接着性、耐可塑剤性等を考慮すると、ポリエステル樹脂、ポリオール樹脂を用いたトナーが優れており、特に、フルカラーを意識したトナーには、その透明性、シャープメルト性の要求から乳化重合で得られた樹脂微粒子は適用するのが困難であった。
【０００７】
特開平１０−２０５５２号公報、特開平１１−７１５６号公報には、着色剤が分散されたポリエステルの樹脂溶液を水系媒体中で乳化させ、トナーサイズまで凝集させてトナーを作る方法や、ポリエステルの樹脂溶液の微分散体とともに着色剤微粒子分散体等とをヘテロ凝集させるトナーの製造方法が開示されている。一般に、着色剤となる染顔料は、有機溶剤に溶解する場合を除いて、溶剤中での微分散化が困難であり、満足した着色力のトナーが得られていなかった。また、ヘテロ凝集させる場合においても、粒子内部が均一に凝集が進行するわけではなく、着色剤粒子同士の偏った凝集が起こるために、満足した着色力のトナーが得られていなかったし、着色剤微粒子分散体等を作成するときに、余分な界面活性剤等の分散剤が必要であるため耐湿性に劣っていた。また、トナーに含有させる帯電制御剤や離型剤のトナー内部での分散性を調節することに対してはなんら検討されていなかった。
【０００８】
特開平２−１５３３６１号公報には、トナー成分を溶融混練し、これを溶媒に溶解、分散させ、水系中に分散するトナーの製造法が開示されている。この技術は、球状のトナー粒子を簡便に製造できる点で有効な手段である。しかし、カーボンブラック等の着色剤は、低せん断力で混練して樹脂中に高度に分散できるが、その後、溶媒中に溶解、分散するときに再凝集が起こり易い。また、染料、無機顔料、特に有機顔料は低せん断力で樹脂中に分散が困難であり、多色現像用のトナーを製造する場合、その発色性、色再現性に劣っていた。
【０００９】
また、特開平７−３３３８９０号公報には、結着樹脂以外のトナー組成物と結着樹脂と混和可能な樹脂を高せん断力をかけてマスターバッチを製造し、これと結着樹脂とを有機溶媒に溶解、分散させ水系中に分散するトナーの製造法が開示されている。この技術によれば、マスターバッチ中の着色剤の分散性は上がるが、結着樹脂とともに有機溶媒に溶解、分散させるときに着色剤の再凝集が発生する。そのため、多色現像用のトナーを製造する場合、発色性、色再現性に劣っていた。また、他のトナー組成物、例えば帯電制御剤、離型剤はマスターバッチ中で高せん断力により過分散され、適切な帯電量や離型性が得られていなかった。
【００１０】
【発明が解決しようとする課題】
従って、本発明では、トナー構成成分を有機溶剤に溶解、分散し、水系媒体中で乳化分散し、トナーサイズまで凝集させる前後に、有機溶剤を除去して水系媒体中から粒子を取り出すトナーの製造方法において、用いた有機溶媒に溶解、分散したときの着色剤やその他トナー構成成分の分散性を上げ、着色剤やその他トナー構成成分の凝集工程後のトナー内部で分散性の良い電子写真用トナーおよびその製造方法を提供しようとするものである。
また、生成するトナー内部での帯電制御剤や離型剤の分散径を調節し、適切な帯電特性や離型性を発現する電子写真用トナーおよびその製造方法を提供しようとするものである。
また、極性、分子量、架橋の程度などが異なる複数の結着樹脂を使用した場合においても樹脂同士の相分離が起こり難く、着色剤の分散性が良く、その他トナー構成成分のトナー内部での偏析した再凝集のない電子写真用トナーおよびその製造方法を提供しようとするものである。
また、着色剤が樹脂中に分散されたマスターバッチを用いるときに帯電制御剤や離型剤の過分散を防止し、適切な帯電特性や離型性を発現する電子写真用トナーおよびその製造方法を提供しようとするものである。
更にまた、マスターバッチに用いている樹脂と極性、分子量などが異なる樹脂を使用した場合においても、樹脂同士の相分離が起こり難く、着色剤の分散性が良く、着色剤微粒子のトナー内部での再凝集のない電子写真用トナーおよびその製造方法を提供しようとするものである。
【００１１】
【課題を解決するための手段】
本発明者らは、かかる課題を解決すべく鋭意検討した結果、結着樹脂および着色剤を含むトナー材料を溶融混練した後に、有機溶剤に溶解、分散することによって、着色剤、およびトナー構成成分の分散性が向上し、その後の乳化、凝集工程を経たトナーの特性が向上することを見出し、本発明に至った。一旦、混練工程で結着樹脂とともに高せん断下で分散された着色剤等の微粒子は、その表面に高分子物質の吸着が充分に起こり、マトリクスである結着樹脂が有機溶剤に溶解しても高分子物質が脱着せず、分散安定性が非常に高まっているせいであると考えられる。これは、結着樹脂とともに着色剤等の微粒子を有機溶剤中でメディア等によって分散した場合と分散性が大きく異なることから判明した。すなわち、本発明では後工程で行なわれる有機溶剤に溶解したとき、着色剤表面の吸着高分子物質が残存する程度の高剪断したでの混練工程を予め設けることが不可欠である。
また、着色剤が樹脂中に溶融混練により高度に分散された、着色剤が高濃度のマスターバッチ、該マスターバッチを製作した樹脂と同一又は異なる樹脂および必要により離型剤、帯電制御剤とともにマスターバッチを作成した条件よりも低いせん断力で溶融混練することによって、着色剤の量に対してこれを分散している樹脂の量の比率が高まり、有機溶剤に分散されたとき、混練物中の着色剤の再凝集を防止できることを見出した。通常、マスターバッチを有機溶剤に溶解分散すると急激に希釈されるために、着色剤の再凝集を招来し易いからである。また、このような混練工程のせん断力をマスターバッチ作成のときよりも比較的弱く調節すると、着色剤以外の成分がトナーに適した分散径に設計可能であることも判明した。特に、帯電制御剤は過分散となると帯電量は下がる傾向にあり、離型剤は分散径が小さすぎると離型性を発揮できない。さらに、本発明の混練工程は、マスターバッチに用いた樹脂と異なる成分の樹脂や架橋成分を有する樹脂と配合するときに有効であり、マスターバッチに用いた樹脂と配合する樹脂が相分離してしまう組みあわせの場合は、混練中に配合する樹脂が着色剤へ吸着し、有機溶剤に溶解、分散されたときの着色剤同士の再凝集を防止するばかりでなく、適度な樹脂同士の海島構造が混練工程で形成されるために複数の樹脂の長所を組みあわせて発揮させることができる。
【００１２】
かくして本発明によれば、着色剤が樹脂中に溶融混練により高度に分散された、着色剤が高濃度のマスターバッチ、該マスターバッチで用いた樹脂と同じか異なる樹脂、及び、離型剤及び／または帯電制御剤を含むトナー材料を、前記それぞれの樹脂が溶解もしくは膨潤可能な有機溶媒に溶解／又は分散し、これを水性媒体中に乳化分散させた後、凝集させることによって得られることを特徴とする電子写真用トナー、及び、着色剤が樹脂中に溶融混練により高度に分散された、着色剤が高濃度のマスターバッチ、該マスターバッチを作成した樹脂と同一又は異なる樹脂、及び、離型剤及び／または、帯電制御剤を含むトナー材料を溶融混練し、それぞれの樹脂が溶解可能な有機溶媒に溶解／又は分散し、これを水性媒体中に乳化分散させた後、有機溶媒を除去することによって得られる電子写真用トナーが提供される。
【００１３】
また、結着樹脂にポリエステル樹脂やポリオール樹脂が含まれる上述の工程で得られる電子写真用トナーが供給される。
【００１４】
また、トナー材料中に融点５０℃以上のワックスが含まれる上述の工程で得られる電子写真用トナーが供給される。
【００１５】
また、結着樹脂および着色剤を含むトナー材料を溶融混練し、結着樹脂が溶解もしくは膨潤可能な有機溶媒に溶解／又は分散し、これを水性媒体中に乳化分散させた後、ワックス微粒子の分散液の存在下で凝集させることによって得られる電子写真用トナーが供給される。
【００１６】
また、結着樹脂および着色剤を含むトナー材料を溶融混練し、樹脂が溶解もしくは膨潤可能な有機溶媒に溶解／又は分散し、これを水性媒体中に乳化分散させた後、樹脂微粒子の存在下で凝集させることによって得られる電子写真用トナーが供給される。
【００１７】
また、結着樹脂およびイエロー、マゼンタ、シアン、ブラック用の着色剤を含むトナー材料又は着色剤が樹脂中に分散されたマスターバッチを樹脂、必要により離型材、帯電制御材等と共に溶融混練し、結着樹脂が溶解もしくは膨潤可能な有機溶媒に溶解／又は分散し、これを水性媒体中に乳化分散させた後、溶媒を除去したり又は凝集させることによって得られるフルカラー用の電子写真用トナーが供給される。
【００１８】
また、着色剤が樹脂中に分散された着色剤のマスターバッチ、該マスターバッチを作成した樹脂と同一又は異なる樹脂、および必要により離型剤、帯電制御剤とともに溶融混練し、それぞれの樹脂が溶解可能な有機溶媒に得られた混練物を溶解／又は分散し、これを水性媒体中に乳化分散させた後、分散相より有機溶媒を除去することによって得られる電子写真用トナーの製造方法が提供される。
【００１９】
また、結着樹脂および着色剤を含むトナー材料を溶融混練し、結着樹脂が溶解もしくは膨潤可能な有機溶媒に溶解／又は分散し、これを水性媒体中に乳化分散させた後に有機溶媒を除去するか、または凝集させた後に有機溶媒を除去することによって得られる電子写真用トナーの製造方法が供給される。
【００２０】
また、結着樹脂およびイエロー、マゼンタ、シアン、ブラック用の着色剤を含むトナー材料又は着色剤が樹脂中に分散されたマスターバッチを樹脂、必要により離型材、帯電制御材等と共に溶融混練し、結着樹脂が溶解もしくは膨潤可能な有機溶媒に溶解／又は分散し、これを水性媒体中に乳化分散させた後に有機溶媒を除去するか、または凝集させた後に有機溶媒を除去することによって得られる電子写真用トナーの製造方法が供給される。
【００２１】
また、静電荷像担持体上の静電荷像を静電荷像現像用現像剤により現像してトナー像を形成し、静電荷像担持体表面に転写材を介し、接触または非接触の転写手段により該トナー像を該転写材に静電転写する電子写真記録装置に用いる電子写真現像装置に用いる現像剤が、磁性粒子からなるキャリアと結着樹脂および着色剤を含むトナー材料を溶融混練し、結着樹脂が溶解もしくは膨潤可能な有機溶媒に溶解／又は分散し、これを水性媒体中に乳化分散させた後、凝集させることによって得られる電子写真用トナーからなる二成分系の現像剤であることを特徴とする電子写真現像装置が供給される。
【００２２】
また、静電荷像担持体上の多色に分割された静電荷像を複数の多色からなる静電荷像現像用現像剤により現像してトナー像を形成し、静電荷像担持体表面に転写材を介し、接触または非接触の転写手段により該トナー像を該転写材に多数回もしくは一括して静電転写する電子写真記録装置に用いる電子写真現像装置に用いる現像剤が、磁性粒子からなるキャリアと結着樹脂および着色剤を含むトナー材料を溶融混練し、結着樹脂が溶解もしくは膨潤可能な有機溶媒に溶解／又は分散し、これを水性媒体中に乳化分散させた後、凝集させることによって得られる電子写真用トナーからなる二成分系の現像剤であることを特徴とする電子写真現像装置が供給される。
【００２３】
また、現像ロールおよび該現像ロール上に供給する現像剤の層厚を均一に規制する現像ブレードを備えた複数の多色現像装置によって、静電荷像担持体上に形成された多色に分割された静電潜像をそれぞれの色に対応する現像剤により現像し、静電荷像担持体表面に転写材を介し接触または非接触の転写手段により該トナー像を該転写材に多数回もしくは一括して静電転写する電子写真記録装置に用いる現像剤が、結着樹脂および着色剤を含むトナー材料を溶融混練し、結着樹脂が溶解もしくは膨潤可能な有機溶媒に溶解／又は分散し、これを水性媒体中に乳化分散させた後、凝集させることによって得られる電子写真用トナーからなる一成分系の現像剤であることを特徴とする電子写真現像装置が供給される。
【００２４】
また、静電荷像担持体上の静電荷像を静電荷像現像用現像剤により現像してトナー像を形成し、静電荷像担持体表面に転写材を介し、接触または非接触の転写手段により該トナー像を該転写材に静電転写する電子写真記録装置に用いる電子写真現像装置に用いる現像剤が、磁性粒子からなるキャリアと着色剤が樹脂中に分散された着色剤のマスターバッチ、該マスターバッチを作成した樹脂と同一又は異なる樹脂、および必要により離型剤、帯電制御剤とともに溶融混練し、それぞれの樹脂が溶解可能な有機溶媒に溶解／又は分散し、これを水性媒体中に乳化分散させた後、有機溶媒を除去することによって得られる電子写真用トナーからなる二成分系の現像剤であることを特徴とする電子写真現像装置が提供される。
【００２５】
また、静電荷像担持体上の多色に分割された静電荷像を複数の多色からなる静電荷像現像用現像剤により現像してトナー像を形成し、静電荷像担持体表面に転写材を介し、接触または非接触の転写手段により該トナー像を該転写材に多数回もしくは一括して静電転写する電子写真記録装置に用いる電子写真現像装置に用いる現像剤が、着色剤が樹脂中に分散された着色剤のマスターバッチ、該マスターバッチを作成した樹脂と同一又は異なる樹脂、および必要により離型剤、帯電制御剤とともに溶融混練し、それぞれの樹脂が溶解可能な有機溶媒に溶解／又は分散し、これを水性媒体中に乳化分散させた後、有機溶媒を除去することによって得られる電子写真用トナーからなる二成分系の現像剤であることを特徴とする電子写真現像装置が提供される。
【００２６】
また、現像ロールおよび該現像ロール上に供給する現像剤の層厚を均一に規制する現像ブレードを備えた複数の多色現像装置によって、静電荷像担持体上に形成された多色に分割された静電潜像をそれぞれの色に対応する現像剤により現像し、静電荷像担持体表面に転写材を介し、接触または非接触の転写手段により、該トナー像を該転写材に多数回もしくは一括して静電転写する電子写真記録装置に用いる現像剤が、着色剤が樹脂中に分散された着色剤のマスターバッチ、該マスターバッチを作成した樹脂と同一又は異なる樹脂、および必要により離型剤、帯電制御剤とともに溶融混練し、それぞれの樹脂が溶解可能な有機溶媒に溶解／又は分散し、これを水性媒体中に乳化分散させた後、有機溶媒を除去することによって得られる電子写真用トナーからなる一成分系の現像剤であることを特徴とする電子写真現像装置が提供される。
【００２７】
ここで、本発明に用いられるトナー、現像剤についての製法や材料に関して詳述する。
トナー構成材料とともに混練される結着樹脂又はマスターバッチに混練される樹脂若しくは溶解される結着樹脂としては、ポリスチレン、ポリｐ−クロロスチレン、ポリビニルトルエンなどのスチレン及びその置換体の重合体；スチレン−ｐ−クロロスチレン共重合体、スチレン−プロピレン共重合体、スチレン−ビニルトルエン共重合体、スチレン−ビニルナフタリン共重合体、スチレン−アクリル酸メチル共重合体、スチレン−アクリル酸エチル共重合体、スチレン−アクリル酸ブチル共重合体、スチレン−アクリル酸オクチル共重合体、スチレン−メタクリル酸メチル共重合体、スチレン−メタクリル酸エチル共重合体、スチレン−メタクリル酸ブチル共重合体、スチレン−α−クロルメタクリル酸メチル共重合体、スチレン−アクリロニトリル共重合体、スチレン−ビニルメチルケトン共重合体、スチレン−ブタジエン共重合体、スチレン−イソプレン共重合体、スチレン−アクリロニトリル−インデン共重合体、スチレン−マレイン酸共重合体、スチレン−マレイン酸エステル共重合体などのスチレン系共重合体；ポリメチルメタクリレート、ポリブチルメタクリレート、ポリ塩化ビニル、ポリ酢酸ビニル、ポリエチレン、ポリプロピレン、ポリエステル、ウレタン、ウレア変性ポリエステル、エポキシ樹脂、エポキシポリオール樹脂、ポリウレタン、ポリアミド、ポリビニルブチラール、ポリアクリル酸樹脂、ロジン、変性ロジン、テルペン樹脂、脂肪族叉は脂環族炭化水素樹脂、芳香族系石油樹脂、塩素化パラフィン、パラフィンワックスなどが挙げられ、単独あるいは混合して使用できる。
【００２８】
特に、ポリエステル樹脂に用いられる多価カルボン酸類としては、例えば、テレフタル酸、イソフタル酸、オルソフタル酸、１，５−ナフタルレンジカルボン酸、２，６−ナフタレンジカルボン酸、ジフェン酸、スルホテレフタル酸、５−スルホイソフタル酸、４−スルホフタル酸、４−スルホナフタレン−２，７ジカルボン酸、５〔４−スルホフェノキシ〕イソフタル酸、スルホテレフタル酸、およびまたはそれらの金属塩、アンモニウム塩などの芳香族ジカルボン酸、ｐ−オキシ安息香酸ｐ−（ヒドロキシエトキシ）安息香酸などの芳香族オキシカルボン酸、コハク酸、アジピン酸、アゼライン酸、セバシン酸、ドデカンジカルボン酸等の脂肪族ジカルボン酸、フマール酸、マレイン酸、イタコン酸、ヘキサヒドロフタル酸、テトラヒドロフタル酸、等の不飽和脂肪族、および脂環族ジカルボン酸等を、また多価カルボン酸としては他にトリメリット酸、トリメシン酸、ピロメリット酸等の三価以上の多価カルボン酸等を例示できる。
【００２９】
ポリエステル樹脂に用いられる多価アルコール類としては、脂肪族多価アルコール類、脂環族多価アルコール類、芳香族多価アルコール類等を例示できる。脂肪族多価アルコール類としては、エチレングリコール、プロピレングリコール、１，３−プロパンジオール、２，３−ブタンジオール、１，４−ブタンジオール、１，５−ペンタンジオール、１，６−ヘキサンジオール、ネオペンチルグリコール、ジエチレングリコール、ジプロピレングリコール、２，２，４−トリメチル−１，３−ペンタンジオール、ポリエチレングリコール、ポリプロピレングリコール、ポリテトラメチレングリコール等の脂肪族ジオール類、トリメチロールエタン、トリメチロールプロパン、グリセリン、ペンタエルスリトール等のトリオールおよびテトラオール類等を例示できる。脂環族多価アルコール類としては１，４−シクロヘキサンジオール、１，４−シクロヘキサンジメタノール、スピログリコール、水素化ビスフェノールＡ、水素化ビスフェノールＡのエチレンオキサイド付加物およびプロピレンオキサイド付加物、トリシクロデカンジオール、トリシクロデカンジメタノール等を例示できる。
【００３０】
芳香族多価アルコール類としては、パラキシレングリコール、メタキシレングリコール、オルトキシレングリコール、１，４−フェニレングリコール、１，４−フェニレングリコールのエチレンオキサイド付加物、ビスフェノールＡ、ビスフェノールＡのエチレンオキサイド付加物およびプロピレンオキサイド付加物等を例示できる。さらに、ポリエステルポリオールとして、ε−カプロラクトン等のラクトン類を開環重合して得られる、ラクトン系ポリエステルポリオール類等を例示することができる。
【００３１】
ポリエステル高分子末端の極性基を封鎖し、トナ−帯電特性の環境安定性を改善する目的において、単官能単量体がポリエステルに導入される場合がある。単官能単量体としては、安息香酸、クロロ安息香酸、ブロモ安息香酸、パラヒドロキシ安息香酸、スルホ安息香酸モノアンモニウム塩、スルホ安息香酸モノナトリウム塩、シクロヘキシルアミノカルボニル安息香酸、ｎ−ドデシルアミノカルボニル安息香酸、ターシャルブチル安息香酸、ナフタレンカルボン酸、４−メチル安息香酸、３−メチル安息香酸、サリチル酸、チオサリチル酸、フェニル酢酸、酢酸、プロピオン酸、酪酸、イソ酪酸、オクタンカルボン酸、ラウリル酸、ステアリル酸、およびこれらの低級アルキルエステル等のモノカルボン酸類、あるいは脂肪族アルコール、芳香族アルコール、脂環族アルコール等のモノアルコールを用いることができる。
【００３２】
また、ポリオール樹脂は、各種のタイプのものが使用できるが、本発明に用いられるものとして、以下のものが特に好ましい。特にポリオール樹脂として、エポキシ樹脂と、２価フェノールのアルキレンオキサイド付加物もしくはそのグリシジルエーテルと、エポキシ基と反応する活性水素を分子中に１固有する化合物と、エポキシ基と反応する活性水素を分子中に２個以上有する化合物を反応してなるポリオールを用いることが好ましい。さらにまた、エポキシ樹脂は、数平均分子量の相違する少なくとも２種以上のビスフェノールＡ型エポキシ樹脂であることが特に好ましい。このポリオール樹脂は、良好な光沢、透明性を付与し、耐オフセット性に効果がある。
【００３３】
本発明に用いられるエポキシ樹脂は、好ましくはビスフェノールＡやビスフェノールＦ等のビスフェノールとエピクロロヒドリンを結合して得られたものである。エポキシ樹脂は、安定した定着特性や光沢を得るために数平均分子量の相違する少なくとも２種以上のビスフェノールＡ型エポキシ樹脂で、低分子量成分の数平均分子量が３６０〜２０００であり、高分子量成分の数平均分子量が３０００〜１００００であることが好ましい。さらに、低分子量成分が２０〜５０ｗｔ％、高分子量成分が５〜４０ｗｔ％であることが好ましい。低分子量成分が多すぎたり、分子量が３６０よりさらに低分子の場合は、光沢が出すぎたり、さらには保存性の悪化の可能性がある。また、高分子量成分が多すぎたり、分子量１００００よりさらに高分子の場合は、光沢が不足したり、さらには定着性の悪化の可能性がある。
【００３４】
本発明で用いられる化合物として、即ち、２価フェノールのアルキレンオキサイド付加物としては以下のものが例示される。エチレンオキサイド、プロピレンオキサイド、ブチレンオキサイド及びこれらの混合物とビスフェノールＡやビスフェノールＦ等のビスフェノールとの反応生成物が挙げられる。得られた付加物をエピクロロヒドリンやβ−メチルエピクロロヒドリンでグリシジル化して用いてもよい。
特に、下記一般式（VI）で表わされるビスフェノールＡのアルキレンオキサイド付加物のジグリシジルエーテルが好ましい。
【００３５】
【化１】
0004284005.tif 000002
また、ｎ、ｍは繰り返し単位の数であり、各々１以上であって、ｎ＋ｍ＝２〜６である。）
【００３６】
また、２価フェノールのアルキレンオキサイド付加物もしくはそのグリシジルエーテルが、ポリオール樹脂に対して１０〜４０ｗｔ％含まれていることが好ましい。ここで、量が少ないとカールが増すなどの不具合が生じ、また、ｎ＋ｍが７以上であったり量が多すぎると、光沢が出すぎたり、さらには保存性の悪化の可能性がある。本発明で用いられるエポキシ基と反応する活性水素を分子中に１個有する化合物としては、１価フェノール類、２級アミン類、カルボン酸類がある。１価フェノール類としては以下のものが例示される。即ち、フェノール、クレゾール、イソプロピルフェノール、アミノフェノール、ノニルフェノール、ドデシルフェノール、キシレノール、ｐ−クミルフェノール等が挙げられる。２級アミン類としては、ジエチルアミン、ジオプロピルアミン、ジブチルアミン、Ｎ−メチル（エチル）ピペラジン、ピペリジン等が挙げられる。また、カルボン酸類としては、プロピオン酸、カプロン酸等が挙げられる。
【００３７】
本発明の主鎖にエポキシ樹脂部とアルキレンオキサイド部を有するポリオール樹脂を得るためには、種々の原材料組み合わせが可能である。例えば、両末端グリシジル基のエポキシ樹脂と両末端グリシジル基の２価フェノールのアルキレンオキサイド付加物を、ジハライドやジイソシアネート、ジアミン、ジチオール、多価フェノール、ジカルボン酸と反応させることにより得ることができる。このうち、２価のフェノールを反応させるのが反応安定性の点で最も好ましい。また、ゲル化しない範囲で多価フェノール類や多価カルボン酸類を２価フェノールと併用するのも好ましい。ここで、多価フェノール類、多価カルボン酸類の量は、全量に対し１５％以下、好ましくは１０％以下である。
【００３８】
本発明で用いられるエポキシ基と反応する活性水素を分子中に２個以上有する化合物としては、２価フェノール類、多価フェノール類、多価カルボン酸類が挙げられる。２価フェノールとしては、ビスフェノールＡやビスフェノールＦ等のビスフェノールが挙げられる。また、多価フェノール類としてはオルソクレゾールノボラック類、フェノールノボラック類、トリス（４−ヒドロキシフェニル）メタン、１−〔α−メチル−α−（４−ヒドロキシフェニル）エチル〕ベンゼンが例示される。多価カルボン酸類としては、マロン酸、コハク酸、グルタル酸、アジピン酸、マレイン酸、フマル酸、フタル酸、テレフタル酸、トリメリット酸、無水トリメット酸が例示される。また、これらのポリエステル樹脂やポリオール樹脂は、高い架橋密度を持たせると、透明性や光沢度が得られにくくなり、好ましくは、非架橋もしくは弱い架橋（ＴＨＦ不溶分５％以下）とすることが好ましい。
【００３９】
前述の結着樹脂ともに混練される又はマスターバッチの製造に用いられる着色剤としては、公知の染料及び顔料が全て使用でき、例えば、カーボンブラック、ニグロシン染料、鉄黒、ナフトールイエローＳ、ハンザイエロー（１０Ｇ、５Ｇ、Ｇ）、カドミウムイエロー、黄色酸化鉄、黄土、黄鉛、チタン黄、ポリアゾイエロー、オイルイエロー、ハンザイエロー（ＧＲ、Ａ、ＲＮ、Ｒ）、ピグメントイエローＬ、ベンジジンイエロー（Ｇ、ＧＲ）、パーマネントイエロー（ＮＣＧ）、バルカンファストイエロー（５Ｇ、Ｒ）、タートラジンレーキ、キノリンイエローレーキ、アンスラザンイエローＢＧＬ、イソインドリノンイエロー、ベンガラ、鉛丹、鉛朱、カドミウムレッド、カドミウムマーキュリレッド、アンチモン朱、パーマネントレッド４Ｒ、パラレッド、ファイセーレッド、パラクロルオルトニトロアニリンレッド、リソールファストスカーレットＧ、ブリリアントファストスカーレット、ブリリアントカーンミンＢＳ、パーマネントレッド（Ｆ２Ｒ、Ｆ４Ｒ、ＦＲＬ、ＦＲＬＬ、Ｆ４ＲＨ）、ファストスカーレットＶＤ、ベルカンファストルビンＢ、ブリリアントスカーレットＧ、リソールルビンＧＸ、パーマネントレッドＦ５Ｒ、ブリリアントカーミン６Ｂ、ポグメントスカーレット３Ｂ、ボルドー５Ｂ、トルイジンマルーン、パーマネントボルドーＦ２Ｋ、ヘリオボルドーＢＬ、ボルドー１０Ｂ、ボンマルーンライト、ボンマルーンメジアム、エオシンレーキ、ローダミンレーキＢ、ローダミンレーキＹ、アリザリンレーキ、チオインジゴレッドＢ、チオインジゴマルーン、オイルレッド、キナクリドンレッド、ピラゾロンレッド、ポリアゾレッド、クロームバーミリオン、ベンジジンオレンジ、ペリノンオレンジ、オイルオレンジ、コバルトブルー、セルリアンブルー、アルカリブルーレーキ、ピーコックブルーレーキ、ビクトリアブルーレーキ、無金属フタロシアニンブルー、フタロシアニンブルー、ファストスカイブルー、インダンスレンブルー（ＲＳ、ＢＣ）、インジゴ、群青、紺青、アントラキノンブルー、ファストバイオレットＢ、メチルバイオレットレーキ、コバルト紫、マンガン紫、ジオキサンバイオレット、アントラキノンバイオレット、クロムグリーン、ジンクグリーン、酸化クロム、ピリジアン、エメラルドグリーン、ピグメントグリーンＢ、ナフトールグリーンＢ、グリーンゴールド、アシッドグリーンレーキ、マラカイトグリーンレーキ、フタロシアニングリーン、アントラキノングリーン、酸化チタン、亜鉛華、リトボン及びそれらの混合物が使用できる。使用量は、一般に結着樹脂１００重量部に対し１〜２０重量部であり、マスターバッチではバインダー樹脂100重量部に対し５〜500重量部である。
【００４０】
本発明のトナーは、必要に応じて帯電制御剤を含有してもよい。帯電制御剤としては公知のものが全て使用でき、例えばニグロシン系染料、トリフェニルメタン系染料、クロム含有金属錯体染料、モリブデン酸キレート顔料、ローダミン系染料、アルコキシ系アミン、４級アンモニウム塩（フッ素変性４級アンモニウム塩を含む）、アルキルアミド、燐の単体または化合物、タングステンの単体または化合物、フッ素系活性剤、サリチル酸金属塩及び、サリチル酸誘導体の金属塩等である。具体的にはニグロシン系染料のボントロン０３、第四級アンモニウム塩のボントロンＰ−５１、含金属アゾ染料のボントロンＳ−３４、オキシナフトエ酸系金属錯体のＥ−８２、サリチル酸系金属錯体のＥ−８４、フェノール系縮合物のＥ−８９（以上、オリエント化学工業社製）、第四級アンモニウム塩モリブデン錯体のＴＰ−３０２、ＴＰ−４１５（以上、保土谷化学工業社製）、第四級アンモニウム塩のコピーチャージＰＳＹ  ＶＰ２０３８、トリフェニルメタン誘導体のコピーブルーＰＲ、第四級アンモニウム塩のコピーチャージ  ＮＥＧ  ＶＰ２０３６、コピーチャージ  ＮＸ  ＶＰ４３４（以上、ヘキスト社製）、ＬＲＡ−９０１、ホウ素錯体であるＬＲ−１４７（日本カーリット社製）、銅フタロシアニン、ペリレン、キナクリドン、アゾ系顔料、その他スルホン酸基、カルボキシル基、四級アンモニウム塩等の官能基を有する高分子系の化合物が挙げられる。
【００４１】
本発明において、荷電制御剤の使用量は、結着樹脂の種類、必要に応じて使用される添加剤の有無、分散方法を含めたトナー製造方法によって決定されるもので、一義的に限定されるものではないが、好ましくは結着樹脂１００重量部に対して、０．１〜１０重量部の範囲で用いられる。好ましくは、０．２〜５重量部の範囲がよい。１０重量部を越える場合には、トナーの帯電性が大きすぎ、主帯電制御剤の効果を減退させ、現像ローラとの静電的吸引力が増大し、現像剤の流動性低下や、画像濃度の低下を招く。
【００４２】
荷電制御剤は、結着樹脂とともに混練し、その分散径を調節するのが好ましいが、水系媒体中に乳化したときに、油相の分散相から水相側へ溶出したり、脱離したりする場合は水相側に添加し、凝集工程や乾燥工程時にトナーに組み込んでも構わない。
【００４３】
製造される現像剤に離型性を持たせるために、製造されるトナーの中にワックスを含有させることが好ましい。前記ワックスは、その融点が４０〜１２０℃のものであり、特に５０〜１１０℃のものであることが好ましい。ワックスの融点が過大のときには、低温での定着性が不足する場合があり、一方、融点が過小のときには耐オフセツト性、耐久性が低下する場合がある。なお、ワックスの融点は、示差走査熱量測定法（ＤＳＣ）によって求めることができる。すなわち、数ｍｇの試料を一定の昇温速度、例えば（１０℃／ｍｉｎ）で加熟したときの融解ピーク値を融点とする。
【００４４】
本発明に用いることができる離型剤（ワックス）としては、例えば固形のパラフィンワックス、マイクロワックス、ライスワックス、脂肪酸アミド系ワックス、脂肪酸系ワックス、脂肪族モノケトン類、脂肪酸金属塩系ワックス、脂肪酸エステル系ワックス、部分ケン化脂肪酸エステル系ワックス、シリコーンワニス、高級アルコール、カルナウバワックスなどを挙げることができる。また、低分子量ポリエチレン、ポリプロピレン等のポリオレフィンなども用いることができる。特に、環球法による軟化点が７０〜１５０℃のポリオレフィンが好ましく、さらには、当該軟化点が１２０〜１５０℃のポリオレフィンが好ましい。これらの帯電制御剤、離型剤は着色剤、結着樹脂とともに溶融混練したり、マスターバッチ、樹脂と溶融混練することが望ましいが、もちろん、有機溶剤に溶解、分散する際に加えても良い。その際、微分散されている方が好ましいが、そのために、有機溶剤に加熱溶解させた後に冷却して析出させる方法や、ビーズ等のメディアとともに攪拌して有機溶剤中に機械的に微分散させる方法などが採用される。
【００４５】
また、ワックスを後に述べる界面活性剤や分散剤を用いて水系媒体中で加熱攪拌、乳化することによって得られる、ワックスのエマルジョンを作成し、凝集工程時に着色微分散体とともに凝集させ配合しても良い。
【００４６】
本発明で得られた着色粒子の流動性や現像性、帯電性を補助するための外添剤としては、無機微粒子を好ましく用いることができる。この無機微粒子の一次粒子径は、５ｍμ〜２μｍであることが好ましく、特に、５ｍμ〜５００ｍμであることが好ましい。また、ＢＥＴ法による比表面積は、２０〜５００ｍ2／ｇであることが好ましい。この無機微粒子の使用割合は、トナーの０．０１〜５重量％であることが好ましく、特に、０．０１〜２．０重量％であることが好ましい。無機微粒子の具体例としては、例えばシリカ、アルミナ、酸化チタン、チタン酸バリウム、チタン酸マグネシウム、チタン酸カルシウム、チタン酸ストロンチウム、酸化亜鉛、酸化スズ、ケイ砂、クレー、雲母、ケイ灰石、ケイソウ土、酸化クロム、酸化セリウム、ペンガラ、三酸化アンチモン、酸化マグネシウム、酸化ジルコニウム、硫酸バリウム、炭酸バリウム、炭酸カルシウム、炭化ケイ素、窒化ケイ素などを挙げることができる。
【００４７】
この他、高分子系微粒子、たとえばソープフリー乳化重合や懸濁重合、分散重合によって得られるポリスチレン、メタクリル酸エステルやアクリル酸エステル共重合体やシリコーン、ベンゾグアナミン、ナイロンなどの重縮合系、熱硬化性樹脂による重合体粒子が挙げられる。
【００４８】
このような流動化剤は、表面処理を行なって、疎水性を上げ、高湿度下においても流動特性や帯電特性の悪化を防止することができる。例えばシランカップリング剤、シリル化剤、フッ化アルキル基を有するシランカップリング剤、有機チタネート系カップリング剤、アルミニウム系のカップリング剤、シリコーンオイル、変性シリコーンオイルなどが好ましい表面処理剤として挙げられる。
【００４９】
感光体や一次転写媒体に残存する転写後の現像剤を除去するためのクリーニング性向上剤としては、例えばステアリン酸亜鉛、ステアリン酸カルシウム、ステアリン酸など脂肪酸金属塩、例えばポリメチルメタクリレート微粒子、ポリスチレン微粒子などのソープフリー乳化重合などによって製造された、ポリマー微粒子などを挙げることができる。ポリマー微粒子は、比較的粒度分布が狭く、体積平均粒径が０．０１から１μｍのものが好ましい。
【００５０】
（製造方法）
混練工程の前に各材料を機械的に均一に混合することが好ましい。すなわち、少なくとも結着剤樹脂、着色剤マスターバッチ、必要であれば帯電制御剤、および離型剤を含むトナー成分を機械的に混合する混合工程は、回転させる羽による通常の混合機などを用いて通常の条件で行なえばよく、特に制限はない。
【００５１】
以上の混合工程が終了したら、次いで混合物を混練機に仕込んで溶融混練する。溶融混練機としては、一軸、二軸の連続混練機や、ロールミルによるバッチ式混練機を用いることができる。例えば、神戸製鋼所社製ＫＴＫ型２軸押出機、東芝機械社製ＴＥＭ型押出機、ケイ・シー・ケイ社製２軸押出機、池貝鉄工所社製ＰＣＭ型２軸押出機、ブス社製コニーダー等が好適に用いられる。
【００５２】
この溶融混練は、バインダー樹脂の分子鎖の切断や帯電制御剤や離型剤の過分散を招来しないような適正な条件で行なうことが重要である。具体的には、溶融混練温度は、結着剤樹脂の軟化点や離型剤の融解温度を参考に行なうべきであり、軟化点より低温過ぎると切断が激しく、高温過ぎると帯電制御剤や離型剤の分散が進まない。
マスターバッチを用いる場合は、マスターバッチ用の樹脂と着色剤とを高せん断力をかけて混合、混練してマスターバッチを得ることができる。この際、着色剤と樹脂の相互作用を高めるために、有機溶剤を用いることができる。また、いわゆるフラッシング法と呼ばれる着色剤の水を含んだ水性ペーストを樹脂と有機溶剤とともに混合混練し、着色剤を樹脂側に移行させ、水分と有機溶剤成分を除去する方法も着色剤のウエットケーキをそのまま用いることができるため乾燥する必要がなく、好ましく用いられる。混合混練するには３本ロールミル等の高せん断分散装置が好ましく用いられる。
【００５３】
有機溶剤中に得られた混練物又はマスターバッチ、樹脂若しくはその他のトナー材料を通常のインぺラーによる攪拌や、必要に応じて加熱処理を行なったり、ボールミル、サンドミル、ホモジナイザーなどによって溶解、分散し、水系媒体中で乳化、分散する。その際、ホモミキサー（特殊機化社製）、エバラマイルダー（荏原製作所製）、クレアミックス（エムテクニック社製）などの乳化装置が用いられる。このときの乳化剤の濃度、混練物の有機溶剤に対する濃度や水系媒体と混練物が分散された油性相の量比や乳化分散時の回転数、時間を制御することによって所望の液滴径と粒度分布にすることができる。好ましくは、目的のトナー粒子径の１／２〜１／１００まで乳化分散するのが良い。混練物と有機溶剤の重量比は１：１０から１：１の間で、水系媒体と混練物が分散された油性相の重量比は１０：１から１：１の間で適宜好ましく選択されるが、もちろんこの範囲外でも良い。
【００５４】
水系媒体としては水、水と一部混合可能、無限希釈可能なメタノール、エタノールなどのアルコール系やアセトン、メチルエチルケトンなどのケトン系、酢酸エチルなどのエステル系などの有機溶剤も水と併用して用いることができる。
【００５５】
混練物にしたトナー成分を溶解分散するための有機溶剤としては、水に対して不溶性あるいは難溶性、部分溶解性で、混練物を構成する樹脂や混練時用いた樹脂を溶解するものであれば特に限定されず、例えば、トルエン、キシレン、ベンゼン、四塩化炭素、塩化メチレン、１，２−ジクロロエタン、１，１，２−トリクロロエタン、トリクロロエチレン、クロロホルム、モノクロロベンゼン、ジクロロエチリデン、酢酸メチル、酢酸エチル、メチルエチルケトン、メチルイソブチルケトンなどを単独あるいは２種以上組合せて用いることができる。特に、トルエン、キシレン等の芳香族系溶媒および塩化メチレン、１，２−ジクロロエタン、クロロホルム、四塩化炭素等のハロゲン化炭化水素が好ましい。
【００５６】
トナー成分が分散された油性相を水が含まれる液体に所望の粒径まで乳化、分散するための分散剤として、アルキルベンゼンスルホン酸塩、α−オレフィンスルホン酸塩、リン酸エステルなどの陰イオン界面活性剤、アルキルアミン塩、アミノアルコール脂肪酸誘導体、ポリアミン脂肪酸誘導体、イミダゾリンなどのアミン塩型や、アルキルトリメチルアンモニム塩、ジアルキルジメチルアンモニウム塩、アルキルジメチルベンジルアンモニウム塩、ピリジニウム塩、アルキルイソキノリニウム塩、塩化ベンゼトニウムなどの四級アンモニウム塩型の陽イオン界面活性剤、脂肪酸アミド誘導体、多価アルコール誘導体などの非イオン界面活性剤、例えばアラニン、ドデシルジ（アミノエチル）グリシン、ジ（オクチルアミノエチル）グリシンやＮ−アルキル−Ｎ，Ｎ−ジメチルアンモニウムべタインなどの両性界面活性剤が挙げられる。
【００５７】
また、フルオロアルキル基を有する界面活性剤を用いることにより、非常に少量でその効果を挙げることができる。好ましく用いられるフルオロアルキル基を有するアニオン性界面活性剤としては、炭素数２〜１０のフルオロアルキルカルボン酸及びその金属塩、パーフルオロオクタンスルホニルグルタミン酸ジナトリウム、３−［オメガ−フルオロアルキル（Ｃ６〜Ｃ１１）オキシ〕−１−アルキル（Ｃ３〜Ｃ４）スルホン酸ナトリウム、３−［オメガ−フルオロアルカノイル（Ｃ６〜Ｃ８）−Ｎ−エチルアミノ］−１−プロパンスルホン酸ナトリウム、フルオロアルキル（Ｃ１１〜Ｃ２０）カルボン酸及び金属塩、パーフルオロアルキルカルボン酸（Ｃ７〜Ｃ１３）及びその金属塩、パーフルオロアルキル（Ｃ４〜Ｃ１２）スルホン酸及びその金属塩、パーフルオロオクタンスルホン酸ジエタノールアミド、Ｎ−プロピル−Ｎ−（２ヒドロキシエチル）パーフルオロオクタンスルホンアミド、パーフルオロアルキル（Ｃ６〜Ｃ１０）スルホンアミドプロピルトリメチルアンモニウム塩、パーフルオロアルキル（Ｃ６〜Ｃ１０）−Ｎ−エチルスルホニルグリシン塩、モノパーフルオロアルキル（Ｃ６〜Ｃ１６）エチルリン酸エステルなどが挙げられる。
【００５８】
商品名としては、サーフロンＳ−１１１、Ｓ−１１２、Ｓ−１１３（旭硝子社製）、フロラードＦＣ−９３、ＦＣ−９５、ＦＣ−９８、ＦＣ−ｌ２９（住友３Ｍ社製）、ユニダインＤＳ−１０１、ＤＳ−ｌ０２、（タイキン工莱社製）、メガファックＦ−ｌｌ０、Ｆ−ｌ２０、Ｆ−１１３、Ｆ−１９１、Ｆ−８１２、Ｆ−８３３（大日本インキ社製）、エクトップＥＦ−１０２、ｌ０３、１０４、１０５、１１２、１２３Ａ、１２３Ｂ、３０６Ａ、５０１、２０１、２０４、（トーケムプロダクツ社製）、フタージェントＦ−１００、Ｆ１５０（ネオス社製）などが挙げられる。
【００５９】
また、カチオン界面活性剤としては、フルオロアルキル基を有する脂肪族一級、二級もしくは二級アミン酸、パーフルオロアルキル（Ｃ６〜Ｃ１０）スルホンアミドプロピルトリメチルアンモニウム塩などの脂肪族４級アンモニウム塩、ベンザルコニウム塩、塩化ベンゼトニウム、ピリジニウム塩、イミダゾリニウム塩、商品名としてはサーフロンＳ−ｌ２１（旭硝子社製）、フロラードＦＣ−１３５（住友３Ｍ社製）、ユニダインＤＳ−２０２（ダイキンエ業杜製）、メガファックＦ−１５０、Ｆ−８２４（大日本インキ社製）、エクトップＥＦ−ｌ３２（トーケムプロダクツ社製）、フタージェントＦ−３００（ネオス社製）などが挙げられる。
【００６０】
また、水に難溶の無機化合物分散剤として、リン酸三カルシウム、炭酸カルシウム、酸化チタン、コロイダルシリカ、ヒドロキシアパタイトなども用いることができる。
【００６１】
また、高分子系保護コロイドにより分散液滴を安定化させても良い。例えばアクリル酸、メタクリル酸、α−シアノアクリル酸、α−シアノメタクリル酸、イタコン酸、クロトン酸、フマール酸、マレイン酸または無水マレイン酸などの酸類、あるいは水酸基を含有する（メタ）アクリル系単量体、例えばアクリル酸β−ヒドロキシエチル、メタクリル酸β−ヒドロキシエチル、アクリル酸β−ヒドロキシプロビル、メタクリル酸β−ヒドロキシプロピル、アクリル酸γ−ヒドロキシプロピル、メタクリル酸γ−ヒドロキシプロピル、アクリル酸３−クロロ２−ヒドロキシプロピル、メタクリル酸３−クロロ−２−ヒドロキシプロピル、ジエチレングリコールモノアクリル酸エステル、ジエチレングリコールモノメタクリル酸エステル、グリセリンモノアクリル酸エステル、グリセリンモノメタクリル酸エステル、Ｎ−メチロールアクリルアミド、Ｎ−メチロールメタクリルアミドなど、ビニルアルコールまたはビニルアルコールとのエーテル類、例えばビニルメチルエーテル、ビニルエチルエーテル、ビニルプロピルエーテルなど、またはビニルアルコールとカルボキシル基を含有する化合物のエステル類、例えば酢酸ビニル、プロピオン酸ビニル、酪酸ビニルなど、アクリルアミド、メタクリルアミド、ジアセトンアクリルアミドあるいはこれらのメチロール化合物、アクリル酸クロライド、メタクリル酸クロライドなどの酸クロライド類、ピニルピリジン、ビニルピロリドン、ビニルイミダゾール、エチレンイミンなどの窒素原子、またはその複素環を有するものなどのホモポリマーまたは共重合体、ポリオキシエチレン、ポリオキシプロピレン、ポリオキシエチレンアルキルアミン、ポリオキシプロピレンアルキルアミン、ポリオキシエチレンアルキルアミド、ポリオキシプロピレンアルキルアミド、ポリオキシエチレンノニルフエニルエーテル、ポリオキシエチレンラウリルフェニルエーテル、ポリオキシエチレンステアリルフェニルエステル、ポリオキシエチレンノニルフェニルエステルなどのポリオキシエチレン系、メチルセルロース、ヒドロキシエチルセルロース、ヒドロキシプロピルセルロースなどのセルロース類などが使用できる。
【００６２】
得られた乳化分散体から有機溶媒を除去するためには、系全体を徐々に昇温し、液滴中の有機溶媒を完全に蒸発除去する方法を採用することができる。その際、減圧下で行なうことが加熱温度を下げることができ好ましい。ワックスやその他トナー構成成分が有機溶剤に溶解するのを防止したり、乳化分散体の加熱による異常な凝集、会合、合一を防止するためである。この有機溶剤の除去工程は凝集工程の前に行なっても、凝集工程後に行なっても構わない。凝集工程の前に有機溶媒を除去すれば、凝集後の微粒子同士の融着、合一を促すことができる。
【００６３】
有機溶媒に溶解したものの別の処理法としては、乳化分散体を乾燥雰囲気中に噴霧して、液滴中の非水溶性有機溶媒を完全に除去してトナー微粒子を形成し、合わせて水系分散剤を蒸発除去することも可能である。乳化分散体が噴霧される乾燥雰囲気としては、空気、窒素、炭酸ガス、燃焼ガス等を加熱した気体、特に使用される最高沸点溶媒の沸点以上の温度に加熱された各種気流が一般に用いられる。スプレイドライアー、ベルトドライアー、ロータリーキルンなどの短時間の処理で十分目的とする品質が得られる。
【００６４】
凝集方法としては、水中で微粒子が荷電を有して分散している場合は、電解質などを投じて電気二重層を圧縮することにより、粒子同士を凝集させたり、高分子量の水溶性ポリマーを粒子同士に吸着させ凝集させたり、用いている界面活性剤や分散剤と逆荷電の物質を投入することにより、微粒子の表面の電荷を中和させ凝集させたり、吸着している界面活性剤や分散剤の対イオンを変化させたり、水系媒体に他の物質を投入することにより水系媒体への界面活性剤や分散剤の溶解性を変化させて分散安定性を弱めて凝集させる方法などが採用される。
【００６５】
その際、先に述べたワックスのエマルジョンや、極性基を有する樹脂微粒子とともに凝集させ、製造されるトナーに定着時の離型性を持たせたり、摩擦帯電性を強化したり、ガラス転移点の高い樹脂微粒子を比較的トナーの外側に配置することにより、高温保存時のトナー同士のブロッキングを防止することができる。
【００６６】
用いられる凝集剤は、例えば、電解質としては、硫酸ナトリウム、硫酸アンモニウム、硫酸カリウム、硫酸マグネシウム、りん酸ナトリウム、りん酸二水素ナトリウム、りん酸水素二ナトリウム、塩化アンモニウム、塩化カルシウム、塩化コバルト、塩化ストロンチウム、塩化セシウム、塩化バリウム、塩化ニッケル、塩化マグネシウム、塩化ルビジウム、塩化ナトリウム、塩化カリウム、酢酸ナトリウム、酢酸アンモニウム、酢酸カリウム、安息香酸ナトリウム等に代表される一般的な無機あるいは有機の水溶性塩を用いることができる。これら電解質の濃度は、１価の電解質を用いる場合０．０１〜２．０ｍｏｌ／ｌ、さらには０．１〜１．０ｍｏｌ／ｌ、またさらには０．２〜０．８ｍｏｌ／ｌの範囲が好ましい。さらに、多価の電解質を用いる場合、その添加量はより少ない量でよい。界面活性剤であれば先に例示したもの、高分子系の凝集剤であれば、先に挙げた高分子保護コロイドを形成させるもののうち、特に超高分子量体のものが適当である。また、水系媒体に共存させて分散安定性を弱めて凝集させる物質としては、水溶性有機化合物であるエタノール、ブタノール、イソプロパノール、エチルセロソルブ、ブチルセロソルブ、ジオキサン、テトラヒドロフラン、アセトン、メチルエチルケトン等を使用することができる。
【００６７】
さらに、凝集後に分散液を加熱することにより、微粒子同士を融着させ、生成するトナーの形状を調節することができる。界面張力によって球状化するが、そのときの加熱温度、トナーの粘性、有機溶剤の存在などにより球形から不定形まで任意に粒子形状を整えることができる。
【００６８】
得られた凝集粒子の分散体は、乾燥雰囲気中に噴霧して、凝集粒子中に残存している非水溶性有機溶媒を完全に除去してトナー微粒子を形成し、合わせて水系分散剤を蒸発除去することも可能である。凝集粒子の分散体が噴霧される乾燥雰囲気としては、空気、窒素、炭酸ガス、燃焼ガス等を加熱した気体、特に使用される最高沸点溶媒の沸点以上の温度に加熱された各種気流が一般に用いられる。スプレイドライアー、ベルトドライアー、ロータリーキルンなどの短時間の処理で十分目的とする品質が得られる。乾燥前に固液分離して洗浄水を加え、再分散（リスラリー）する操作を繰り返し行なえば、用いた分散剤、乳化剤をほとんど除去することができる。
【００６９】
なお、分散安定剤としてリン酸カルシウム塩などの酸、アルカリに溶解可能なものを用いた場合は、塩酸等の酸により、リン酸カルシウム塩を溶解した後、水洗するなどの方法によって、微粒子からリン酸カルシウム塩を除去する。その他酵素による分解などの操作によっても除去できる。
【００７０】
一般に、凝集操作後の粒度分布は狭く、そのままトナーとして用いることができるが、粒度分布が広く、その粒度分布を保って洗浄、乾燥処理が行なわれた場合、所望の粒度分布に気流中で分級して粒度分布を整えることができる。
【００７１】
分級操作は、液中でサイクロン、デカンター、遠心分離等により、微粒子部分を取り除くこともできる。もちろん乾燥後に粉体として取得した後に分級操作を行なっても良いが、液体中で行なうことが効率の面で好ましい。得られた不要の微粒子、または粗粒子は、再び混練工程に戻して粒子の形成（再混練工程や再凝集工程）に用いることができる。その際、微粒子、または粗粒子は、ウェットの状態でも構わない。このときの分級操作で用いた分散剤は、得られた分散液から不必要な微粒子と同時に取り除くことができる。
【００７２】
得られた乾燥後のトナーの粉体と離型剤微粒子、帯電制御性微粒子、流動化剤微粒子、着色剤微粒子などの異種粒子とともに混合したり、混合粉体に機械的衝撃力を与えることによって表面で固定化、融合化させ、得られる複合体粒子の表面からの異種粒子の脱離を防止することができる。
【００７３】
具体的手段としては、高速で回転する羽根によって混合物に衝撃力を加える方法、高速気流中に混合物を投入し、加速させ、粒子同士または複合化した粒子を適当な衝突板に衝突させる方法などがある。装置としては、オングミル（ホソカワミクロン社製）、Ｉ式ミル（日本ニューマチック社製）を改造して、粉砕エアー圧力を下げた装置、ハイブリダイゼイションシステム（奈良機械製作所社製）、クリプトロンシステム（川崎重工業社製）、自動乳鉢などが挙げられる。
【００７４】
（二成分用キャリア）
本発明のトナーを２成分系現像剤に用いる場合には、磁性キャリアと混合して用いれば良く、現像剤中のキャリアとトナーの含有比は、キャリア１００重量部に対してトナー１〜１０重量部が好ましい。磁性キャリアとしては、粒子径２０〜２００μｍ程度の鉄粉、フェライト粉、マグネタイト粉、磁性樹脂キャリアなど従来から公知のものが使用できる。また、被覆材料としては、アミノ系樹脂、例えば尿素−ホルムアルデヒド樹脂、メラミン樹脂、ベンゾグアナミン樹脂、ユリア樹脂、ポリアミド樹脂、エポキシ樹脂等が挙げられる。また、ポリビニルおよびポリビニリデン系樹脂、例えばアクリル樹脂、ポリメチルメタクリレート樹脂、ポリアクリロニトリル樹脂、ポリ酢酸ビニル樹脂、ポリビニルアルコール樹脂、ポリビニルブチラール樹脂、ポリスチレン樹脂およびスチレンアクリル共重合樹脂等のポリスチレン系樹脂、ポリ塩化ビニル等のハロゲン化オレフィン樹脂、ポリエチレンテレフタレート樹脂およびポリブチレンテレフタレート樹脂等のポリエステル系樹脂、ポリカーボネート系樹脂、ポリエチレン樹脂、ポリ弗化ビニル樹脂、ポリ弗化ビニリデン樹脂、ポリトリフルオロエチレン樹脂、ポリヘキサフルオロプロピレン樹脂、弗化ビニリデンとアクリル単量体との共重合体、弗化ビニリデンと弗化ビニルとの共重合体、テトラフルオロエチレンと弗化ビニリデンと非弗化単量体とのターポリマー等のフルオロターポリマー、およびシリコーン樹脂等が使用できる。また、必要に応じて、導電粉等を被覆樹脂中に含有させてもよい。導電粉としては、金属粉、カーボンブラック、酸化チタン、酸化錫、酸化亜鉛等が使用できる。これらの導電粉は、平均粒子径１μｍ以下のものが好ましい。平均粒子径が１μｍよりも大きくなると、電気抵抗の制御が困難になる。
【００７５】
また、本発明のトナーは、キャリアを使用しない１成分系の磁性トナー或いは、非磁性トナーとしても用いることができる。
【００７６】
（フルカラー画像現像方法）
本発明のフルカラー二成分又は非磁性一成分画像形成方法とは、磁性スリーブを有する現像ローラ、弾性体からなる現像ローラ又は金属からなるローラと該現像ローラ上に供給する現像剤の層厚を均一に規制する現像ブレードを備えた複数の多色現像装置によって、導電性ブラシやローラからなる接触式又は非接触のコロナ帯電器及び露光装置によって、感光体上に形成された各色に分割された静電潜像をそれぞれの色に対応する現像剤により順次現像し、転写媒体に転写する方法である。
【００７７】
また、本発明のフルカラー二成分又は非磁性一成分画像形成方法とは、磁性スリーブを有する現像ローラ、弾性体からなる現像ローラ又は金属からなるローラと現像ローラ上に供給する現像剤の層厚を均一に規制する現像ブレードを備えた複数の多色の現像装置によって、それぞれの色に対応した複数の感光体上に、各色に分割された静電潜像を導電性ブラシやローラからなる接触式又は非接触のコロナ帯電器及び露光装置によって形成し、対応する色の現像剤により順次現像し、転写媒体に転写する方法である。
この場合、感光体上の静電潜像の極性と二成分系、非磁性一成分トナーの極性とが同一である反転現像方式により現像することが好ましい。
また、感光体上の静電潜像と現像ローラを直接接触させるか非接触で、感光体よりも高速で現像ローラを回転させて現像することが好ましい。
【００７８】
本発明のトナーは、従来より公知であるコロトロン転写装置を備えた電子写真現像装置の他、静電荷像担持体表面に転写材を介し転写手段を当接させトナー像を転写材に静電転写する電子写真現像装置を用いても良い。
【００７９】
図１はカラー電子写真複写装置の一例を示す概略断面図である。図１において、カラー画像読み取り装置（１）は、原稿（３）の画像を照明ランプ（４）、ミラー群（５ａ）、（５ｂ）、（５ｃ）及びレンズ（６）を介してカラーセンサー（７）に結像させ、原稿のカラー画像情報を、例えばブルー（以下Ｂという）、グリーン（以下Ｇという）、レッド（以下Ｒという）の色分解光毎に読みとり、電気的な画像信号に変換する。そして、このＢ、Ｇ、Ｒの色分解画像信号強度レベルをもとにして、画像処理部（図示せず）で色変換処理を行ない、ブラック（以下Ｂｋという）、シアン（以下Ｃという）、マゼンタ（以下Ｍという）、イエロー（以下Ｙという）のカラー画像データを得る。
【００８０】
このカラー画像データにより、次のようにして転写シート上にフルカラーのトナー画像が形成される。図１のカラー画像記録装置（２）において、電子写真感光体（９）は、矢印の如く反時計方向に回転し、その回りには、感光体クリーニングユニット（クリーニング前除電器を含む）（１０）、除電ランプ（１１）、帯電器（１２）、電位センサー（１３）、ブラック現像ユニット（１４）、シアン現像ユニット（１５）、マゼンタ現像ユニット（１６）、イエロー現像ユニット（１７）、現像濃度パターン検出用の光学センサー（１８）、中間転写ベルト（１９）などが配置されている。また、各現像ユニットは、静電潜像を現像するために現像剤の穂を感光体（９）の表面に接触させて回転する現像スリーブと現像剤を汲み上げ攪拌するために回転する現像パドル、および現像剤のトナー濃度センサー（１４ｃ）、（１５ｃ）、（１６ｃ）、（１７ｃ）などで構成されている。この各現像ユニットには、電子写真用現像剤が装填されている。
【００８１】
このカラー画像記録装置（２）にブラック画像データが送られ、書き込み光学ユニット（８）がブラック画像データを光信号に変換し、帯電された電子写真感光体（９）にレーザー光による光書き込みを行なうことにより、電子写真感光体（９）にブラック画像の静電潜像が形成される（例えば、画像部−８０Ｖ〜−１３０Ｖ、非画像部−５００Ｖ〜−７００Ｖ）。このブラック画像の静電潜像は、その静電潜像の先端部がブラック現像ユニット（１４）の現像位置に到着する前に回転を開始している現像スリーブ上のブラックトナーによって現像され、電子写真感光体（９）の上にブラックトナー画像が形成される。静電潜像の後端部が現像位置を通過した時点で、現像ユニット（１４）を現像不作動状態に待避させる。
【００８２】
電子写真感光体（９）に形成されたブラックトナー画像は、次に説明する中間転写ベルトユニットによって、感光体（９）と等速駆動されている中間転写ベルト（１９）の表面に転写される。図１において、中間転写ベルト（１９）は、駆動ローラ（２１）、転写バイアスローラー（２０ａ）、アースローラ（２０ｂ）及び従動ローラ群に張架されており、駆動モータにより駆動制御される。
【００８３】
中間転写ベルト（１９）としては、例えば、カーボン分散のフッ素系樹脂ＥＴＦＥ（エチレン・テトラフロロ・エチレン）などを用いることができ、体積抵抗率１０9Ωｃｍ以下のものが好ましい。転写バイアスローラ（２０ａ）としては、例えば、ヒドリンゴムローラにＰＦＥチューブを被覆して、体積抵抗率１０9Ωｃｍにしたもの等を用いることができる。また、アースローラ（２０ｂ）としては、例えば、ローラ軸中に接地したもの等を用いることができる。
【００８４】
感光体（９）から中間転写ベルト（１９）へのトナー画像の転写は、感光体（９）と中間転写ベルト（１９）との密着接触状態において、転写バイアスローラ（２０ａ）に所定のバイアス電圧を印加することにより行なわれる。感光体（９）と中間転写ベルト（１９）との密着接触状態は、転写バイアスローラ（２０ａ）とアースローラ（２０ｂ）により中間転写ベルト（１９）を感光体（９）に圧接させることにより行なわれる。
【００８５】
中間転写ベルト（１９）は、アースローラ（２０ｂ）によりアースされており、これにより、転写バイアスローラー（２０ａ）によって印加される転写バイアスにより生じる電界の影響の及ぶ範囲を感光体（９）と中間転写ベルト（１９）が密着している範囲内にすることができる。これにより、中間転写ベルト（１９）が密着する前の感光体上のトナー画像に電界の作用が及ばないようにすることができ、転写バイアス電界によるトナー粒子間の間隔の増大を阻止し、トナー画像における空隙の発生を防止することができる。
【００８６】
ブラックトナー画像が中間転写ベルト（１９）に転写された後、電子写真感光体（９）は感光体クリーニングユニット（１０）によりクリーニングされ、除電ランプ（１１）により均一に除電された後、帯電器（１２）により帯電される。ついで、カラー画像記録装置（２）にシアン画像データが送られ、書き込み光学ユニット（８）がシアン画像データを光信号に変換し、帯電された電子写真感光体（９）にレーザー光による光書き込みを行なうことにより、電子写真感光体（９）にシアン画像の静電潜像が形成される。
【００８７】
このシアン画像の静電潜像は、ブラック現像ユニット（１４）と同様に作動するシアン現像ユニット（１５）によって現像され、電子写真感光体（９）の上にシアントナー画像が形成される。電子写真感光体（９）に形成されたシアントナー画像は、中間転写ベルト（１９）に既に転写されているブラックトナー画像に位置合わせし、ブラックトナー画像の場合と同様にして中間転写ベルト（１９）の表面に転写される。以降、同様にしてマゼンタトナー画像、イエロートナー画像を順次位置合わせして中間転写ベルト（１９）の表面に転写することにより、中間転写ベルト（１９）上にフルカラーのトナー画像が形成される。
【００８８】
中間転写ベルト（１９）上に形成されたフルカラーのトナー画像は、次のようにして転写シート上に転写される。図１において、中間転写ベルト（１９）から転写シートへトナー画像を転写する転写ユニット（２３）は、転写バイアスローラ、ローラークリーニングブレード及びベルトからの接離機構などで構成されている。バイアスローラは、通常はベルト（１９）面から離間しているが、中間転写ベルト（１９）上に形成されたフルカラーのトナー画像を転写シートに転写するときにタイミングを取って接離機構で押圧され、所定のバイアス電圧が印加される。それにより、中間転写ベルト（１９）上に形成されたフルカラーのトナー画像が転写シートに転写される。
【００８９】
なお、図１に示すように転写シート（２４）は、中間転写ベルト上に形成されたフルカラーのトナー画像の先端部が転写シートへの転写位置に到達するタイミングに合わせて、給紙ローラー（２５）、レジストローラー（２６）によって給紙される。ベルトクリーニングユニット（２２）は、ブラシローラ、ゴムブレード及びベルトからの接離機構などで構成されており、各色のトナー画像が中間転写ベルト（１９）上に転写されている間は、接離機構によってベルト面から離間されており、中間転写ベルト（１９）から転写シートにトナー画像が転写された後に、中間転写ベルト（１９）にクリーニングユニット（２２）を接離機構で押圧することにより、その表面がクリーニングされる。
【００９０】
フルカラーのトナー画像が転写されて転写シートは、図１に示すように、搬送ユニット（２７）で定着器（２８）に搬送され、所定温度に制御された定着ローラ（２８ａ）と加圧ローラー（２８ｂ）によりフルカラーのトナー画像の定着が行なわれる。定着工程においては、加圧すると同時に熱を供給して定着させる定着ローラによる定着方法が好ましい。なお、定着ローラの温度は、１６０℃〜１９０℃に設定しておくことが好ましい。さらに、定着ローラへのトナー融着を防止するために、定着ローラにシリコーンオイル等の離型剤を塗布する方法も有効である。定着ローラの設定温度が１６０℃より低くなると、トナーの軟化がスムーズに行なわれず空隙が残るようになる。また、１９０℃より高めに設定しておくと、連続複写において定着ローラの熱供給が追従しない場合がある。好ましい定着ローラの設定温度はプロセススピードにもよるが、１７０℃〜１８５℃である。この温度設定であれば、連続複写において定着ローラ温度のバラツキが少ないため、品質の安定した定着トナー画像を得ることができる。
【００９１】
上記においては、ブラック、シアン、マゼンタ、イエローの４色モードカラー画像データによるフルカラーのトナー画像を得る場合について説明したが、３色モード、２色モードの場合も、指定された色に基づき静電潜像を形成し、その色の現像ユニットを作動させ、上記と同様にして転写シート上にトナー画像を形成することができる。また、単色のトナー画像を転写シート上に形成する場合は、その色の現像ユニットのみを動作状態にして、また中間転写ベルト（１９）を電子写真感光体（９）面に接触させたまま駆動し、さらに、クリーニングユニット（２２）も中間転写ベルト（１９）に接触したままの状態で画像形成動作を行なうことができる。
【００９２】
【実施例】
以下に、実施例および比較例を挙げて本発明について具体的に説明するが、本発明は、これらの実施例のみに限定されるものではない。また、以下の例において、部および％は、特に断りのない限り重量基準である。
（トナーの製造例１）
スチレン−ｎブチルアクリレート共重合体からなる樹脂        １００部
（スチレン比率８０重量％、Ｍｎ２３００、Ｍｗ／Ｍｎ５．６、Ｔｇ６５℃）
カーボンブラック（ＭＡ６０  三菱化学社製）                ４．５部
Ｐｉｇｍｅｎｔ  Ｂｌｕｅ  １５：３                        ０．５部
帯電制御剤（オリエント化学社製    ボントロンＥ−８４）        ２部
上記材料をミキサーで混合後、２本ロールミルで溶融混練し、混練物を圧延冷却した。その後、トルエン２００部に得られた混練物を攪拌機のついたタンク中で溶解分散し、分散相となる油相を調整した。
【００９３】
別途、
イオン交換水                                            ７００部
ドデシルベンゼンスルホン酸ナトリウム                        １部
を攪拌分散し連続相となる水相を調整した。
水相中にホモミキサー（特殊機化工業社製）で攪拌しながら油相を投入し、攪拌回転数を調整することにより、体積平均粒径約１μｍの油滴を作成した。その後５０℃で減圧溜去してトルエンを除去し、黒灰色の乳濁液を得た。インぺラーの備わった攪拌タンクに得られた分散液を移し、硫酸アルミニウム１０部をイオン交換水９０部に溶解した水溶液を低速で攪拌しながら徐々に滴下することにより、凝集粒子を形成させ、その後液温を７０℃に保ち、凝集が合一融解したのを一部サンプリングして走査型電子顕微鏡により確認した。その後、水洗とろ過を繰り返し、得られたケーキを減圧乾燥して黒色の着色粒子を得た。得られた着色粒子１００部と疎水性シリカＲ９７２（一次粒子径１６ｎｍ、日本アエロジル社製）０．５部をヘンシェルミキサーにより混合し、目開き５０μｍの篩を通過させることにより、粗大粒子や凝集物を取り除くことにより電子写真用トナー（Ｔ１−Ｋ）を得た。
他の色のトナーも着色剤としてカーボンブラック４．５部とＰｉｇｍｅｎｔ  Ｂｌｕｅ  １５：３  ０．５部の替わりに、Ｐｉｇｍｅｎｔ  Ｙｅｌｌｏｗ  １７、Ｐｉｇｍｅｎｔ  Ｒｅｄ  ５７、Ｐｉｇｍｅｎｔ  Ｂｌｕｅ  １５：３をそれぞれ５部ずつ用いることにより電子写真用トナー（Ｔ１−Ｙ、Ｔ１−Ｍ、Ｔ１−Ｃ）を得た。
【００９４】
（トナーの製造例２）
スチレン−ｎブチルアクリレート共重合体からなる樹脂        １００部
（スチレン比率８０重量％、Ｍｎ２３００、Ｍｗ／Ｍｎ５．６、Ｔｇ６５℃）
カーボンブラック（ＭＡ６０  三菱化学社製）                ４．５部
Ｐｉｇｍｅｎｔ  Ｂｌｕｅ  １５：３                        ０．５部
帯電制御剤（オリエント化学社製  ボントロンＥ−８４）          ２部
カルナウバワックス                                            ５部
上記材料をミキサーで混合後、２本ロールミルで溶融混練し、混練物を圧延冷却した。その後、トルエン２００部に得られた混練物を攪拌機のついたタンク中で溶解分散し、分散相となる油相を調整した。
【００９５】
別途、
イオン交換水                                            ７００部
ドデシルベンゼンスルホン酸ナトリウム                        １部
を攪拌分散し連続相となる水相を調整した。
水相中にホモミキサー（特殊機化工業社製）で攪拌しながら油相を投入し、攪拌回転数を調整することにより、体積平均粒径約１μｍの油滴を作成した。その後、５０℃で減圧溜去してトルエンを除去し、黒灰色の乳濁液を得た。その後の操作はトナーの製造例１と全く同様に行ない、電子写真用トナー（Ｔ２−Ｋ）を得た。他の色のトナーも同様に着色剤を変更することにより、電子写真用トナー（Ｔ２−Ｙ、Ｔ２−Ｍ、Ｔ２−Ｃ）を得た。
【００９６】
（トナーの製造例３）
カルナウバワックス                                        ４０部
イオン交換水                                              ５６部
ポリエチレングリコールノニルフェニルエーテル                ４部
をビーカーに入れ、ホモミキサーにより分散しながら液温を９０℃まで上昇させ、乳化液を作成し、その後冷却することにより、ワックスのエマルジョンを作成した。走査型電子顕微鏡による観察では平均粒子径が０．２μｍであった。
トナーの製造例１における硫酸アルミニウムを添加する前に得られたワックスのエマルジョンを１２．５部分散液に加え、凝集操作を行なった。その他の操作はトナーの製造例１と全く同様に行ない、電子写真用トナー（Ｔ３−Ｋ）を得た。他の色のトナーも同様に着色剤を変更することにより、電子写真用トナー（Ｔ３−Ｙ、Ｔ３−Ｍ、Ｔ３−Ｃ）を得た。
【００９７】
（トナーの製造例４）
トナーの製造例２における硫酸アルミニウムを添加する前に、平均粒子径０．４μｍのポリメチルメタクリレート微粒子  ＭＰ１０００（総研化学社製）を５部加え攪拌、分散した後に、同様に凝集操作を行なった。その他の操作はトナーの製造例２と全く同様に行ない、電子写真用トナー（Ｔ４−Ｋ）を得た。他の色のトナーも同様に着色剤を変更することにより、電子写真用トナー（Ｔ４−Ｙ、Ｔ４−Ｍ、Ｔ４−Ｃ）を得た。
【００９８】
（トナーの製造例５）
トナーの製造例２におけるスチレン−ｎブチルアクリレート共重合体の替わりに
ポリエステル樹脂                                         １００部
（酸価３、水酸基価２５、Ｍｎ４５０００、Ｍｗ／Ｍｎ４．０、Ｔｇ６０℃）
を用いた以外はトナーの製造例２と全く同様に行ない、電子写真用トナー（Ｔ５−Ｋ）を得た。他の色のトナーも同様に着色剤を変更することにより、電子写真用トナー（Ｔ５−Ｙ、Ｔ５−Ｍ、Ｔ５−Ｃ）を得た。
【００９９】
（トナーの製造例６）
トナーの製造例２におけるスチレン−ｎブチルアクリレート共重合体の替わりに
ビスフェノールＡのアルキレンオキサイド付加物−ジグリシジルエーテルと
２価のフェノールの反応物からなるポリオール樹脂                １００部
（Ｍｎ４００００、Ｍｗ／Ｍｎ５．３、Ｔｇ６３℃）
を用いた以外はトナーの製造例２と全く同様に行ない、電子写真用トナー（Ｔ６−Ｋ）を得た。他の色のトナーも同様に着色剤を変更することにより、電子写真用トナー（Ｔ６−Ｙ、Ｔ６−Ｍ、Ｔ６−Ｃ）を得た。
【０１００】
（トナーの製造例７）
トナーの製造例１におけるトナー材料を溶融混練せずに、トルエン中でジルコニアビーズの充填されたボールミルを転動させることによって分散し、黒色の分散液を得た。その他の操作はトナーの製造例１と全く同様に行ない、電子写真用トナー（Ｔ７−Ｋ）を得た。他の色のトナーも同様に着色剤を変更することにより、電子写真用トナー（Ｔ７−Ｙ、Ｔ７−Ｍ、Ｔ７−Ｃ）を得た。
【０１０１】
（トナーの製造例８）
トナーの製造例２におけるトナー材料を溶融混練せずに、トルエン中でいったん７０℃まで加熱し、樹脂およびワックスを溶解させ、冷却してワックスを析出させた後に、ジルコニアビーズの充填されたボールミルを転動させることによって分散し、黒色の分散液を得た。その他の操作はトナーの製造例１と全く同様に行ない、電子写真用トナー（Ｔ８−Ｋ）を得た。他の色のトナーも同様に着色剤を変更することにより、電子写真用トナー（Ｔ８−Ｙ、Ｔ８−Ｍ、Ｔ８−Ｃ）を得た。
【０１０２】
（マスターバッチの製造例１）
水                                                      １２００部
フタロシアニングリーン含水ケーキ（固形分３０％）          ２００部
カーボンブラック（ＭＡ６０  三菱化学社製）                ５４０部
をフラッシャーでよく撹拌する。ここに、ポリエステル樹脂（酸価；３、水酸基価；２５、Ｍｎ；４５０００、Ｍｗ／Ｍｎ；４．０、Ｔｇ；６０℃）１２００部を加え、１５０℃で３０分２本ロールミルにより混練後、キシレン１０００部を加え、さらに１時間混練、水とキシレンを除去後、圧延冷却しパルペライザーで粉砕、ブラック色のマスターバッチ顔料（ＭＢ１−Ｋ）を得た。
【０１０３】
水                                                        ６００部
Ｐｉｇｍｅｎｔ  Ｙｅｌｌｏｗ  １７  含水ケーキ          １２００部
（固形分５０％）
をフラッシャーでよく撹拌する。ここに、ポリエステル樹脂（酸価；３、水酸基価；２５、Ｍｎ；４５０００、Ｍｗ／Ｍｎ；４．０、Ｔｇ；６０℃）１２００部を加え、１５０℃で３０分混練後、キシレン１０００部を加え、さらに１時間混練、水とキシレンを除去後、圧延冷却しパルペライザーで粉砕、さらに３本ロールで２パスし、イエロー色のマスターバッチ顔料（ＭＢ１−Ｙ）を得た。
【０１０４】
水                                                        ６００部
Ｐｉｇｍｅｎｔ  Ｒｅｄ  ５７  含水ケーキ                １２００部
（固形分５０％）
をフラッシャーでよく撹拌する。ここに、ポリエステル樹脂（酸価；３、水酸基価；２５、Ｍｎ；４５０００、Ｍｗ／Ｍｎ；４．０、Ｔｇ；６０℃）１２００部を加え、１５０℃で３０分混練後、キシレン１０００部を加え、さらに１時間混練、水とキシレンを除去後、圧延冷却しパルペライザーで粉砕、さらに３本ロールミルで２パスしマゼンタ色のマスターバッチ顔料（ＭＢ１−Ｍ）を得た。
【０１０５】
水                                                        ６００部
Ｐｉｇｍｅｎｔ  Ｂｌｕｅ  １５：３  含水ケーキ          １２００部
（固形分５０％）
をフラッシャーでよく撹拌する。ここに、 ポリエステル樹脂（酸価；３、水酸基価；２５、Ｍｎ；４５０００、Ｍｗ／Ｍｎ；４．０、Ｔｇ；６０℃）１２００部を加え、１５０℃で３０分混練後、キシレン１０００部を加え、さらに１時間混練、水とキシレンを除去後、圧延冷却しパルペライザーで粉砕、さらに３本ロールミルで２パスし、シアン色のマスターバッチ顔料（ＭＢ１−Ｃ）を得た。
【０１０６】
（マスターバッチの製造例２）
上記４色のマスターバッチの顔料含水ケーキと混合攪拌する際に
カルナウバワックス                                        ９００部
帯電制御剤（オリエント化学社製    ボントロンＥ−８４）    ３００部
を同時に添加した以外はマスターバッチの製造例１と同様に製造し、４色のマスターバッチを製造した（それぞれ ＭＢ２−Ｋ、ＭＢ２−Ｙ、ＭＢ２−Ｍ、ＭＢ２−Ｃとする）。
【０１０７】
（トナーの製造例９）
スチレン−ｎブチルアクリレート共重合体からなる樹脂        １００部
スチレン比率８０重量％、Ｍｎ２３０００、Ｍｗ／Ｍｎ５．６、Ｔｇ６５℃
マスターバッチＭＢ１−Ｋ                                    １２部
帯電制御剤（オリエント化学社製  ボントロンＥ−８４）          ２部
上記材料をトルエン２００部中でジルコニアビーズの充填されたボールミルを転動させることによって溶解分散し、分散相となる油相を調整した。
【０１０８】
別途、
イオン交換水                                              ７００部
ドデシルベンゼンスルホン酸ナトリウム                          １部
を攪拌分散し連続相となる水相を調整した。
水相中にホモミキサー（特殊機化工業社製）で攪拌しながら油相を投入し、攪拌回転数を調整することにより体積平均粒径約１μｍの油滴を作成した。その後、５０℃で減圧溜去してトルエンを除去し、黒灰色の乳濁液を得た。インぺラーの備わった攪拌タンクに得られた分散液を移し、硫酸アルミニウム１０部をイオン交換水９０部に溶解した水溶液を低速で攪拌しながら徐々に滴下することにより、凝集粒子を形成させ、その後液温を７０℃に保ち、凝集が合一融解したのを一部サンプリングして走査型電子顕微鏡により確認した。その後、水洗とろ過を繰り返し、得られたケーキを減圧乾燥して黒色の着色粒子を得た。得られた着色粒子１００部と疎水性シリカＲ９７２（一次粒子径１６ｎｍ、日本アエロジル社製）０．５部をヘンシェルミキサーにより混合し、目開き５０μｍの篩を通過させることにより粗大粒子や凝集物を取り除くことにより、電子写真用トナー（Ｔ９−Ｋ）を得た。
他の色のトナーもマスターバッチＭＢ１−Ｋの替わりにＭＢ１−Ｙ、ＭＢ１−Ｍ、ＭＢ１−Ｃを同量用いることにより電子写真用トナー（Ｔ９−Ｙ、Ｔ９−Ｍ、Ｔ９−Ｃ）を得た。
【０１０９】
（トナーの製造例１０）
スチレン−ｎブチルアクリレート共重合体からなる樹脂        １００部
スチレン比率８０重量％、Ｍｎ２３０００、Ｍｗ／Ｍｎ５．６、Ｔｇ６５℃
マスターバッチＭＢ１−Ｋ                                    １２部
帯電制御剤（オリエント化学社製  ボントロンＥ−８４）          ２部
カルナウバワックス                                            ５部
上記材料をトルエン２００部中でジルコニアビーズの充填されたボールミルを転動させることによって溶解分散し、分散相となる油相を調整した。
【０１１０】
別途、
イオン交換水                                              ７００部
ドデシルベンゼンスルホン酸ナトリウム                          １部
を攪拌分散し連続相となる水相を調整した。
水相中にホモミキサー（特殊機化工業社製）で攪拌しながら油相を投入し、攪拌回転数を調整することにより体積平均粒径約１μｍの油滴を作成した。その後、５０℃で減圧溜去してトルエンを除去し、黒灰色の乳濁液を得た。その後の操作はトナーの製造例９と全く同様に行ない電子写真用トナー（Ｔ１０−Ｋ）を得た。他の色のトナーも同様に着色剤を変更することにより電子写真用トナー（Ｔ１０−Ｙ、Ｔ１０−Ｍ、Ｔ１０−Ｃ）を得た。
【０１１１】
（トナーの製造例１１）
カルナウバワックス                                          ４０部
イオン交換水                                                ５６部
ポリエチレングリコールノニルフェニルエーテル                  ４部
をビーカーに入れ、ホモミキサーにより分散しながら液温を９０℃まで上昇させ、乳化液を作成し、その後冷却することによりワックスのエマルジョンを作成した。走査型電子顕微鏡による観察では、平均粒子径が０．２μｍであった。
トナーの製造例９における硫酸アルミニウムを添加する前に得られたワックスのエマルジョンを１２．５部分散液に加え、凝集操作を行なった。その他の操作はトナーの製造例９と全く同様に行ない電子写真用トナー（Ｔ１１−Ｋ）を得た。他の色のトナーも同様に着色剤を変更することにより電子写真用トナー（Ｔ１１−Ｙ、Ｔ１１−Ｍ、Ｔ１１−Ｃ）を得た。
【０１１２】
（トナーの製造例１２）
トナーの製造例１０における硫酸アルミニウムを添加する前に、平均粒子径０．４μｍのポリメチルメタクリレート微粒子ＭＰ１０００（総研化学社製）を５部加え攪拌、分散した後に、同様に凝集操作を行なった。その他の操作はトナーの製造例１０と全く同様に行ない電子写真用トナー（Ｔ１２−Ｋ）を得た。他の色のトナーも同様に着色剤を変更することにより電子写真用トナー（Ｔ１２−Ｙ、Ｔ１２−Ｍ、Ｔ１２−Ｃ）を得た。
【０１１３】
（トナーの製造例１３）
トナーの製造例１０におけるスチレン−ｎブチルアクリレート共重合体の替わりに
ポリエステル樹脂                                         １００部
（酸価３、水酸基価２５、Ｍｎ４５０００、Ｍｗ／Ｍｎ４．０、Ｔｇ６０℃）
を用いた以外はトナーの製造例１０と全く同様に行ない電子写真用トナー（Ｔ１３−Ｋ）を得た。他の色のトナーも同様に着色剤を変更することにより電子写真用トナー（Ｔ１３−Ｙ、Ｔ１３−Ｍ、Ｔ１３−Ｃ）を得た。
【０１１４】
（トナーの製造例１４）
トナーの製造例１０におけるスチレン−ｎブチルアクリレート共重合体の替わりに
ビスフェノールＡのアルキレンオキサイド付加物−ジグリシジルエーテルと
２価のフェノールの反応物からなるポリオール樹脂          １００部
（Ｍｎ；４００００、Ｍｗ／Ｍｎ；５．３、Ｔｇ；６３℃）
を用いた以外はトナーの製造例１０と全く同様に行ない電子写真用トナー（Ｔ１４−Ｋ）を得た。他の色のトナーも同様に着色剤を変更することにより電子写真用トナー（Ｔ１４−Ｙ、Ｔ１４−Ｍ、Ｔ１４−Ｃ）を得た。
【０１１５】
（トナーの製造例１５）
ポリエステル樹脂                                          １００部
（酸価３、水酸基価２５、Ｍｎ４５０００、Ｍｗ／Ｍｎ４．０、Ｔｇ６０℃）
マスターバッチＭＢ２−Ｋ                                    ２０部
上記材料をトルエン２００部中でジルコニアビーズの充填されたボールミルを転動させることによって溶解分散し、分散相となる油相を調整した。
その後の工程はトナーの製造例９と全く同様に行ない電子写真用トナー（Ｔ１５−Ｋ）を得た。他の色のトナーもマスターバッチＭＢ２Ｋの替わりにＭＢ２Ｙ、ＭＢ２Ｍ、ＭＢ２Ｃを２０部用いることにより電子写真用トナー（Ｔ１５−Ｙ、Ｔ１５−Ｍ、Ｔ１５−Ｃ）を得た。
【０１１６】
（トナー製造例１６）
ポリエステル樹脂）                  １０８部
（酸価３、水酸基価２５、Ｍｎ４５０００、Ｍｗ／Ｍｎ４．０、Ｔｇ６０℃）
フタロシアニングリーン                                    ０．４部
カーボンブラック（ＭＡ６０  三菱化学社製）                ３．６部
帯電制御剤（オリエント化学社製  ボントロンＥ−８４）          ２部
カルナウバワックス                                            ６部
上記材料をトルエン２００部中でジルコニアビーズの充填されたボールミルを転動させることによって溶解分散し、分散相となる油相を調整した。その後の工程はトナーの製造例９と全く同様に行ない電子写真用トナー（Ｔ１６−Ｋ）を得た。他の色のトナーもフタロシアニングリーンとカーボンブラックの替わりにＰｉｇｍｅｎｔ  Ｙｅｌｌｏｗ  １７、Ｐｉｇｍｅｎｔ  Ｒｅｄ  ５７、Ｐｉｇｍｅｎｔ  Ｂｌｕｅ１５：３をそれぞれ４部用いることにより電子写真用トナー（Ｔ１６−Ｙ、Ｔ１６−Ｍ、Ｔ１６−Ｃ）を得た。
【０１１７】
（トナーの製造例１７）
ポリエステル樹脂            １００部
（酸価３ 水酸基価２５ Ｍｎ４５０００ Ｍｗ／Ｍｎ４．０ Ｔｇ６０）
マスターバッチ  ＭＢ１Ｋ                                  １２部
帯電制御剤（オリエント化学社製  ボントロンＥ−８４）        ２部
カルナウバワックス                                          ６部
上記材料をミキサーで混合後、２本ロールミルで溶融混練し、混練物を圧延冷却した。その後、トルエン２００部に得られた混練物を攪拌機のついたタンク中で溶解分散し、分散相となる油相を調整した。
【０１１８】
別途、
イオン交換水                                            ７００部
りん酸三カルシウム                                        ３５部
ドデシルベンゼンスルホン酸ナトリウム                        １部
を攪拌分散し連続相となる水相を調整した。
水相中にホモミキサー（特殊機化工業社製）で攪拌しながら油相を投入し、攪拌回転数を調整することにより体積平均粒径１０μｍの油滴を作成した。その後、５０℃で減圧溜去することにより、トルエンを除去し、さらに濃塩酸を加えてりん酸３カルシウムを溶解し、水洗とろ過を繰り返した後に得られたケーキを減圧乾燥して黒色の着色粒子を得た。得られた着色粒子１００部と疎水性シリカＲ９７２（一次粒子径１６ｎｍ、日本アエロジル社製）０．５部をヘンシェルミキサーにより混合し、目開き５０μｍの篩を通過させることにより粗大粒子や凝集物を取り除くことにより、電子写真用トナー（Ｔ１７−Ｋ）を得た。
他の色のトナーもマスターバッチＭＢ１Ｋの替わりに、ＭＢ１Ｙ、ＭＢ１Ｍ、ＭＢ１Ｃを同量用いることにより、電子写真用トナー（Ｔ１７−Ｙ、Ｔ１７−Ｍ、Ｔ１７−Ｃ）を得た。
【０１１９】
（トナーの製造例１８）
ポリエステル樹脂                                           １００部
（酸価３ 水酸基価２５ Ｍｎ４５０００ Ｍｗ／Ｍｎ４．０ Ｔｇ６０℃）
マスターバッチ  ＭＢ２Ｋ                                     ２０部
上記材料をトルエン２００部に得られた混練物を攪拌機のついたタンク中で溶解分散し、分散相となる油相を調整した。その後の工程は、トナーの製造例１７と全く同様に行ない、電子写真用トナー（Ｔ１８−Ｋ）を得た。
他の色のトナーもマスターバッチＭＢ２Ｋの替わりに、ＭＢ２Ｙ、ＭＢ２Ｍ、ＭＢ２Ｃを２０部用いることにより、電子写真用トナー（Ｔ１８−Ｙ、Ｔ１８−Ｍ、Ｔ１８−Ｃ）を得た。
【０１２０】
（トナーの製造例１９）
スチレン−ｎブチルアクリレート共重合体（ジビニルベンゼン架橋）樹脂１００部
（スチレン比率８０重量％、Ｍｎ２３０００ Ｍｗ／Ｍｎ１１．０ Ｔｇ６５℃）
マスターバッチ  ＭＢ１Ｋ                                    １２部
帯電制御剤（オリエント化学社製  ボントロンＥ−８４）          ２部
カルナウバワックス                                            ６部
上記材料をミキサーで混合後、２本ロールミルで溶融混練し、混練物を圧延冷却した。その後、トルエン２００部に得られた混練物を攪拌機のついたタンク中で溶解分散し、分散相となる油相を調整した。その後の工程は、トナーの製造例１７と全く同様に行ない電子写真用トナー（Ｔ１９−Ｋ）を得た。
他の色のトナーもマスターバッチＭＢ１Ｋの替わりに、ＭＢ１Ｙ、ＭＢ１Ｍ、ＭＢ１Ｃを１２部用いることにより電子写真用トナー（Ｔ１９−Ｙ、Ｔ１９−Ｍ、Ｔ１９−Ｃ）を得た。
【０１２１】
（トナー製造例２０）
ポリエステル樹脂                                             １０８部
（酸価３ 水酸基価２５ Ｍｎ４５０００ Ｍｗ／Ｍｎ４．０ Ｔｇ６０℃）
フタロシアニングリーン                                       ０．４部
カーボンブラック（ＭＡ６０  三菱化学社製）                   ３．６部
帯電制御剤（オリエント化学社製  ボントロンＥ−８４）             ２部
カルナウバワックス                                               ６部
上記材料をミキサーで混合後、２本ロールミルで溶融混練し、混練物を圧延冷却した。その後、トルエン２００部に得られた混練物を攪拌機のついたタンク中で溶解分散し、分散相となる油相を調整した。その後の工程は、トナーの製造例１７と全く同様に行ない電子写真用トナー（Ｔ２０−Ｋ）を得た。
他の色のトナーもフタロシアニングリーンとカーボンブラックの替わりに、Ｐｉｇｍｅｎｔ  Ｙｅｌｌｏｗ  １７、Ｐｉｇｍｅｎｔ  Ｒｅｄ  ５７、Ｐｉｇｍｅｎｔ  Ｂｌｕｅ１５：３をそれぞれ４部用いることにより電子写真用トナー（Ｔ２０−Ｙ、Ｔ２０−Ｍ、Ｔ２０−Ｃ）を得た。
【０１２２】
（トナー製造例２１）
スチレン−ｎブチルアクリレート共重合体（ジビニルベンゼン架橋）樹脂１００部
（スチレン比率８０重量％ Ｍｎ２３０００ Ｍｗ／Ｍｎ１１．０ Ｔｇ６５℃）
マスターバッチ  ＭＢ２Ｋ                                    ２０部
上記材料をミキサーで混合後、トルエン２００部に得られた混練物を攪拌機のついたタンク中で溶解分散し、分散相となる油相を調整した。その後の工程は、トナーの製造例１７と全く同様に行ない電子写真用トナー（Ｔ２１−Ｋ）を得た。他の色のトナーもＭＢ１−Ｋの替わりに、ＭＢ１−Ｙ、ＭＢ１−Ｍ、ＭＢ１−Ｃを同量用いることにより電子写真用トナー（Ｔ２１−Ｙ、Ｔ２１−Ｍ、Ｔ２１−Ｃ）を得た。
【０１２３】
（キャリア）
２成分系現像剤で画像評価する場合は、シリコーン樹脂により０．３μｍの平均厚さでコーティングされた平均粒径５０μｍのフェライトキャリアを用い、キャリア１００部に対し各色トナー５部を容器が転動して攪拌される型式のターブラーミキサーを用いて均一混合し帯電させて、現像剤を作成した。
【０１２４】
（カラートナー評価機）
得られたトナーは、４色の現像部が非磁性一成分系現像剤を１つのベルト感光体に各色順次現像し、中間転写体に順次転写し、紙等に４色を一括転写する方式のフルカラーレーザープリンター  イプシオ５０００（リコー社製、評価機Ａと呼ぶ）と４色用の現像部と４色用の感光体を有し、紙等に順次転写する方式のフルカラーＬＥＤプリンター  ＧＬ８３００（富士通社製、評価機Ｂと呼ぶ）により評価した。2成分系現像剤の場合は、４色の現像部によって１つのドラム状感光体に各色現像し、中間転写体に順次転写し、転写紙等に４色のトナーを一括転写する方式のフルカラーレーザー複写機  イマジオカラー２８００（リコー社製、評価機Ｃと呼ぶ）により評価した。評価機ＡとＢの現像部は弾性体からなる現像ローラーと層厚規制のステンレスブレードからなる非磁性一成分現像ユニットを搭載している。また、３種の評価機は、定着部のシリコーンオイル塗布機構は除去してあり、感光体上の静電潜像の極性と非磁性一成分現像剤の極性とが同一である反転現像方式である。
【０１２５】
（評価項目）
いずれの項目も７％画像面積の画像チャートを１００００枚ランニング出力した後に、以下に述べる評価を行なった。
１）画像濃度  （ＩＤ）
ベタ画像をリコー社製６０００ペーパーに画像出力後、画像濃度をＸ−Ｒｉｔｅ  ９３８スペクトロデンシトメーター（Ｘ−Ｒｉｔｅ社製）により測定。これを４色単独に行ない平均を求めた。
【０１２６】
２）光沢度（グロス）
ベタ画像をリコー社製６０００ペーパーに画像出力後、光沢度を日本電色工業株式会社製のグロスメーターにより、入射角度６０°により計測した。この光沢度は、値の高い程、光沢感が出る。フルカラーのコピー画像としては、適度な光沢が好まれる。
【０１２７】
３）ランニング後の帯電量  （Ｑ／Ｍ）
一成分系の場合はべた画像現像中の現像ローラー上に付着した現像剤を吸引して、その電荷量をＱメータで測定し、吸引された現像剤重量と比を求めた。フルカラーの場合これを4色とも行ない平均を求めた。２成分系の場合はランニング後の現像剤を一部サンプリングして圧縮エアーによりキャリアと分離し、その電荷量をＱメータで測定し、飛ばされたトナー重量との比を求める、いわゆるブローオフ法によって求めた。（単位−μＣ／ｇ）
【０１２８】
４）定着範囲（ΔＴ）
ランニングを行なったそれぞれの評価機の定着部（ただしシリコーンオイル塗布機構は除去）を単独で温度調節可能になるように駆動させ、帯状の４色重ねベタ画像を通過させることによって、その定着下限温度と上限温度を計測し、その差を求めた（℃）。下限温度は描画試験機にて削れが見られない温度を測定し、上限温度はホットオフセットが発生する直前の温度を測定した。
【０１２９】
（評価結果）
以上のトナーと評価機の組みあわせで試験した結果を表１、２、３に示す。
【０１３０】
【表１】
0004284005.tif 000003
【０１３１】
【表２】
0004284005.tif 000004
【０１３２】
【表３】
0004284005.tif 000005
【０１３３】
【発明の効果】
以上、詳細かつ具体的な説明から明らかなように、本発明によれば、トナー材料を溶融混練した後に有機溶剤中に分散溶解し、水系媒体中でトナー化する方法または水系媒体中で乳化し、トナーサイズまで凝集トナー化する方法において、結着樹脂および着色剤を含むトナー材料を溶融混練する工程を設けることによって、フルカラー用のトナーとして十分な着色力と色再現性を有し、長期間使用しても適正な帯電特性を保持し、ポリエステル樹脂、エポキシポリオール樹脂等の種々の樹脂と配合可能な広範囲な定着性と離型性を有するトナーを供給することができるという卓越した効果がある。また二成分系、一成分系の色重ねを介するフルカラープロセスに非常に適した電子写真用トナーを提供することができるという極めて優れた効果を奏するものである。
【図面の簡単な説明】
【図１】本発明のカラー電子写真複写装置の一例を示す概略断面図である。
【符号の説明】
１    カラー画像読み取り装置
２    カラー画像記録装置
３    原稿
４    照明ランプ
５ａ  ミラー群
５ｂ  ミラー群
５ｃ  ミラー群
６    レンズ
７    カラーセンサー
８    光学ユニット
８ａ  レーザー光源
８ｂ  ポリゴンミラー
８ｃ  筐体
８ｄ  レンズ
９    電子写真感光体
１０    感光体クリーニングユニット
１１    除電ランプ
１２    帯電器
１３    電位センサー
１４    ブラック現像ユニット
１４ｃ  トナー濃度センサー
１５    シアン現像ユニット
１５ｃ  トナー濃度センサー
１６    マゼンタ現像ユニット
１６ｃ  トナー濃度センサー
１７    イエロー現像ユニット
１７ｃ  トナー濃度センサー
１８    光学センサー
１９    中間転写ベルト
２０ａ  転写バイアスローラー
２０ｂ  アースローラ
２１    駆動ローラ
２２    ベルトクリーニングユニット
２３    転写ユニット
２４    転写シート
２５    給紙ローラ
２６    レジストローラ
２７    搬送ユニット
２８    定着器
２８ａ  定着ローラ
２８ｂ  加圧ローラ
２９    排紙トレイ
３０    給紙バンク
３１    給紙トレイ
３２    給紙トレイ
３３    給紙トレイ
３４    給紙ユニット
【図１】
0004284005.tif 000006